(57)【要約】  ペレットを、液体媒体ゾーン内の少なくとも１４０℃の温度を有する液体媒体中に導入し、そして沈降したペレットを、液体媒体の蒸気圧又はそれ以上で、ペレットの分子量を増加させることなく、結晶化させること並びにペレットの少なくとも一部の上の圧力を、液体媒体の蒸気圧に等しく又はそれよりも高くしながら、前記ペレットの少なくとも一部と液体媒体の少なくとも一部とをお互いから分離することによる、ポリエステルポリマーの熱結晶化方法。この結晶化は、望ましくは、機械的に誘導される攪拌無しに、液体媒体ゾーン内で実施する。任意的に、ペレットは流体中ペレタイザーによって形成される。また、液体媒体中の固体ペレットの流れを、少なくとも５０：１のアスペクト比Ｌ／Ｄを有する管を通して向けることによる、管内での固体ペレットの熱結晶化方法であって、固体ペレットを、管内で、ポリエステルポリマーのＴgよりも高い液体媒体温度で結晶化させる方法が提供される。
2007505969.tif 000002
【特許請求の範囲】
【請求項１】
ａ２）固体無定形ペレットを、結晶化容器中の液体媒体ゾーン内の少なくとも１４０℃の温度を有する液体媒体中に導入し、そして前記固体無定形ペレットを、液体媒体中で、液体媒体温度で液体媒体の蒸気圧以上の前記ゾーン内の圧力で、ペレットの分子量を増加させることなく、結晶化させる工程及び
ｂ）ペレットの少なくとも一部上の圧力を、液体媒体の蒸気圧に等しく又はそれよりも高くしながら、前記ペレットの少なくとも一部と液体媒体の少なくとも一部とを互いに分離する工程
を含んでなるポリエステルポリマーの熱結晶化方法。
【請求項２】
ポリエステルポリマーが少なくとも６０％のエチレンテレフタレート繰り返し単位を含む請求項１に記載の方法。
【請求項３】
ａ１）溶融ポリエステルポリマーをダイを通して押出し、溶融ポリエステルポリマーを流体中で切断して、固体ポリエステルペレットを形成せしめ、そして前記ペレットを前記液体媒体中に導入する工程を含む請求項１に記載の方法。
【請求項４】
ａ１）溶融ポリエステルポリマーをダイを通して供給して、溶融造形ポリマーを形成せしめ、そしてこの溶融ポリエステルポリマーを１００℃よりも低い表面温度に冷却し、続いて冷却したポリエステルポリマーをペレット化する工程を含む請求項１に記載の方法。
【請求項５】
溶融ポリエステルポリマーを、スプレーキャビネット内でポリマー上に水をスプレーすることによって、冷却する請求項４に記載の方法。
【請求項６】
ａ１）溶融ポリエステルポリマーをダイを通して供給し、そして溶融ポリエステルポリマーをペレット化し、その後ポリエステルポリマーをそのＴgよりも下の温度に冷却する工程を含む請求項１に記載の方法。
【請求項７】
ダイが、それを通して溶融ポリエステルポリマーが供給されるダイヘッドを有し、そして溶融ポリエステルポリマーをダイヘッドで切断する請求項６に記載の方法。
【請求項８】
ポリマーがペレット化される点で、水を溶融ポリエステルポリマーと接触させることを含む請求項６に記載の方法。
【請求項９】
溶融ポリエステルポリマーを、２５℃〜１００℃の範囲の温度で水の循環流中で、水中でペレット化する請求項８に記載の方法。
【請求項１０】
液体媒体の中に導入される無定形ペレットが０．７〜１．１５の範囲のＩｔ．Ｖ．を有する請求項１に記載の方法。
【請求項１１】
固体無定形ペレットを、水中のスラリーとして、結晶化容器に供給する請求項１０に記載の方法。
【請求項１２】
前記液体媒体の中に導入される固体無定形ペレットの結晶化度が１０％以下である請求項１０に記載の方法。
【請求項１３】
液体媒体が水を含んでなる請求項１に記載の方法。
【請求項１４】
液体媒体がトリエチレングリコールを含んでなる請求項１に記載の方法。
【請求項１５】
液体媒体ゾーンが液体媒体入口及び液体媒体の排出口を有し、そして入口及び排出の両方での液体媒体の温度が少なくとも１４０℃である請求項１に記載の方法。
【請求項１６】
液体媒体ゾーンを、少なくとも２５ｐｓｉａの圧力下に維持する請求項１に記載の方法。
【請求項１７】
液体媒体ゾーン内の圧力が少なくとも１００ｐｓｉａである請求項１６に記載の方法。
【請求項１８】
ペレットを、液体媒体ゾーン内で、１０よりも短い滞留時間ｌｍｚの間保持することを含んでなる請求項１に記載の方法。
【請求項１９】
ペレットが前記分離の直後に２５％又はそれより高い結晶化度を有する請求項１８に記載の方法。
【請求項２０】
結晶化度が３０％又はそれより大きい請求項１９に記載の方法。
【請求項２１】
前記分離直後の結晶化度が、０分よりも長く４分間以下の滞留時間ｌｍｚで、１４０℃〜１８０℃の範囲の液体媒体温度で、少なくとも２５％である請求項１に記載の方法。
【請求項２２】
結晶化度が少なくとも３０％である請求項２１に記載の方法。
【請求項２３】
ペレット結晶化度が、ペレットを少なくとも１４０℃の液体媒体温度に付す前に、１０％以下である請求項２１に記載の方法。
【請求項２４】
ペレット結晶化度がペレットを少なくとも１４０℃の液体媒体温度に付す前に、約５％以下である又はそれより低い請求項２３に記載の方法。
【請求項２５】
液体媒体がグリコールを含み、そして結晶化を、水の蒸気圧よりも低く且つグリコールの蒸気圧よりも高い、液体媒体ゾーン内の圧力で実施する請求項１に記載の方法。
【請求項２６】
結晶化を、機械的に誘導される攪拌無しに、液体媒体ゾーン内で実施する請求項１に記載の方法。
【請求項２７】
ｃ）０．７〜１．１５の範囲のＩｔ．Ｖ．を有する結晶化ＰＥＴペレットを、乾燥ゾーン内で１４０℃よりも高いゾーン温度で乾燥する工程及び
ｄ）この乾燥したペレットを押出ゾーンの中に導入して、溶融ＰＥＴポリマーを形成する工程を更に含む請求項１に記載の方法。
【請求項２８】
工程ａ）から工程ｃ）までを含む方法を、固体状態化ペレットの不存在下に実施する請求項２７に記載の方法。
【請求項２９】
ペレットを工程ｂ）の後で固相重合させない請求項１に記載の方法。
【請求項３０】
結晶化容器が垂直に配置されている請求項１に記載の方法。
【請求項３１】
液体の流れが液体媒体ゾーン内を通過するペレットの流れに対して向流である請求項１に記載の方法。
【請求項３２】
前記結晶化容器が機械式回転櫂を欠いている管からなる請求項１に記載の方法。
【請求項３３】
管内の液体の流れがペレットの流れと同じ方向である請求項３２に記載の方法。
【請求項３４】
ペレットを分離した後乾燥させて、少なくともペレットの表面湿分を除去する請求項１に記載の方法。
【請求項３５】
ペレットと液体とを、互いに連続的に分離することを含む請求項１に記載の方法。
【請求項３６】
液体媒体ゾーンから液体を同時に除去することを更に含む請求項３５に記載の方法。
【請求項３７】
ペレットがＰＥＴを含み、そしてｂ）水とペレットとを、少なくとも４０ｐｓｉａの圧力下で互いに分離する請求項１１に記載の方法。
【請求項３８】
工程ｂ）に於ける分離の直前又は分離の間のペレット及び液体上の圧力が液体媒体ゾーン中の圧力の少なくとも７０％である請求項１に記載の方法。
【請求項３９】
液体媒体ゾーン中のペレットの体積分率が５０％よりも小さい請求項１に記載の方法。
【請求項４０】
工程ｂ）に於いて分離したペレットの体積分率が結晶化容器の頂部で液体媒体ゾーンの中に導入したペレットの体積分率よりも高い請求項１に記載の方法。
【請求項４１】
ａ１）溶融ＰＥＴポリマーを１００℃よりも低い表面温度に冷却し、続いてこのポリマーを水中でペレット化し、そしてペレットから水を分離する工程及びｂ）液体媒体をペレットから少なくとも６０ｐｓｉａの圧力下で分離する工程を含んでなる請求項１に記載の方法。
【請求項４２】
ポリエステルポリマーがＰＥＴポリマーを含む請求項１に記載の方法。
【請求項４３】
ポリエステルポリマーがＰＥＴポリマーを含む請求項４２に記載の方法。
【請求項４４】
ａ２）無定形ペレットを、液体媒体ゾーン内で１０分間よりも短い滞留時間ｌｍｚの間水中で結晶化させる工程及びｂ）水をペレットから少なくとも５０ｐｓｉａの圧力で分離する工程を含む請求項１に記載の方法。
【請求項４５】
ペレットを、ペレットの凝集を防止するために液体媒体に添加する界面活性剤の不存在下で液体媒体中で結晶化させる請求項１に記載の方法。
【請求項４６】
ペレットを、液体媒体ゾーン内に、約７分間よりも短い滞留時間ｌｍｚの間保持することを含む請求項１に記載の方法。
【請求項４７】
ｃ）０．７〜１．１５の範囲のＩｔ．Ｖ．を有するバージンポリエステルペレットを含む非固体状態化ペレットを、乾燥ゾーン内で少なくとも１４０℃のゾーン温度で乾燥する工程、
ｄ）この乾燥したペレットを押出ゾーン中に導入して、溶融ＰＥＴポリマーを形成する工程及び
ｅ）押出された溶融ＰＥＴポリマーから成形部品又はシートを成形する工程
を含んでなるペレットからの成形部品又はシートの製造方法。
【請求項４８】
乾燥ゾーン内のペレットの滞留時間が０．５０時間〜１６時間の範囲である請求項４７に記載の方法。
【請求項４９】
乾燥ゾーン内の温度が１４０℃〜１８０℃の範囲である請求項４８に記載の方法。
【請求項５０】
ＰＥＴペレットが２５％〜４０％の範囲の平均結晶化度を有する請求項４７に記載の方法。
【請求項５１】
乾燥機ゾーンの中に、結晶化容器内の液体媒体ゾーン内の液体媒体の中に浸漬した固体無定形ペレットを、１４０℃よりも高くから２００℃までの範囲の前記ゾーン内の液体媒体温度及び液体媒体の蒸気圧以上の液体媒体ゾーン内の圧力で結晶化させることによって得られたＰＥＴペレットを導入して、結晶化の間に分子量に於ける実質的な増加を受けていない結晶化ペレットを形成せしめ、続いて液体媒体及びペレットを、液体媒体の蒸気圧又はそれより高い圧力下で、互いに分離する工程を含んでなる請求項４７に記載の方法。
【請求項５２】
液体媒体ゾーン内での前記結晶化を回転する機械的に誘導される攪拌無しに実施する請求項４７に記載の方法。
【請求項５３】
ペレットを、乾燥温度よりも４０℃又はそれより低い温度で結晶化させる請求項４７に記載の方法。
【請求項５４】
ボトルプレフォームを成形することを含む請求項４７に記載の方法。
【請求項５５】
熱成形性シートを成形することを含む請求項４７に記載の方法。
【請求項５６】
ａ１）ペレタイザーによる流体下ペレット化を含む固体無定形ペレットを形成せしめる工程及び
ａ２）固体無定形ペレットを、結晶化容器内の液体媒体ゾーン内の少なくとも１４０℃の温度を有する液体媒体の中に導入し、そして前記固体無定形ペレットを、液体媒体中で、液体媒体温度で液体媒体の蒸気圧又はそれより高い前記ゾーン内の圧力で、ペレットの分子量を増加させることなく、結晶化させる工程
を含んでなるポリエステルポリマーの熱結晶化方法。
【請求項５７】
ａ１）ポリエステルポリマーを、そのＴgよりも上でダイを通して進め、ポリエステルポリマーを切断し、そしてポリエステルポリマーをダイを通して進める時点とポリマーを液体媒体の中に導入する前との間で、ポリエステルポリマーの少なくとも表面を、このＴgよりも下に冷却し、それによってポリエステルポリマーを固体ペレットに転化させ、続いてこの固体ペレットを液体媒体中に導入することを含む請求項５６に記載の方法。
【請求項５８】
結晶化容器が液体媒体及びペレタイザーを含むハウジングを含んでなる請求項５６に記載の方法。
【請求項５９】
ポリエステルポリマーが流体下で切断され、ペレットの形成の際に、固体無定形ペレットと液体媒体とが即時接触する請求項５８に記載の方法。
【請求項６０】
ポリエステルポリマーが流体下で切断され、１４０℃よりも低い温度で冷液体の流れが、ハウジングの中に、そこを通って溶融ポリエステルが、ハウジングの中に及び／又はペレタイザーの切断刃に対して向けられるダイプレート面に対して導入される請求項５８に記載の方法。
【請求項６１】
流体中ペレット化のために使用される液体が液体媒体である請求項５６に記載の方法。
【請求項６２】
液体媒体が、液体媒体ゾーン内で、固体無定形ペレットを、ペレタイザーから離れて、直接的又は間接的に、その中でペレットが結晶化される管の中に向ける流れと共に循環する請求項５６に記載の方法。
【請求項６３】
管が内部の機械的に回転する刃、インラインミキサー、堰及びバッフルを欠いている請求項６２に記載の方法。
【請求項６４】
管がペレットの流れと同じ方向の液体媒体の連続流を有する請求項６２に記載の方法。
【請求項６５】
液体媒体中の固体ペレットの流れを、少なくとも１５：１のアスペクト比Ｌ／Ｄを有する管を通して向けることを含み、管内での固体ペレットの熱結晶化方法であって、固体ペレットを、管内で、ポリエステルポリマーのＴgよりも高い液体媒体温度で結晶化させる方法。
【請求項６６】
ペレットを、前記管内で、１気圧での液体媒体の沸点を超える液体媒体温度で結晶化させる請求項６５に記載の方法。
【請求項６７】
ペレットを、前記管内で、少なくとも１４０℃の液体媒体温度で結晶化させる請求項６５に記載の方法。
【請求項６８】
前記管内のペレット及び液体媒体が液体媒体の蒸気圧又はそれより高い圧力下で存在する請求項６５に記載の方法。
【請求項６９】
前記管の中に、１５％以下の結晶化度を有するポリエステルペレットを導入することを更に含む請求項６５に記載の方法。
【請求項７０】
前記管の中に１０％以下の結晶化度を有する固体ペレットを導入することを含む請求項６９に記載の方法。
【請求項７１】
管が、少なくとも２５：１のアスペクト比Ｌ／Ｄを有し、ペレットが、前記管内で、少なくとも１４０℃の液体媒体温度で結晶化され、前記管内のペレット及び液体媒体が、液体媒体及びペレットの蒸気圧以上の圧力下で存在する請求項６５に記載の方法。
【請求項７２】
前記管の中に、１５％以下の結晶化度を有する固体ペレットを導入することを含む請求項７１に記載の方法。
【請求項７３】
前記固体ペレットを、前記管内で、少なくとも３０％の結晶化度まで結晶化させることを含む請求項７２に記載の方法。
【請求項７４】
前記管の中に、１５％以下の結晶化度を有する固体ポリエステルペレットを導入すること及び前記ペレットを、前記管内で、１０分以内に、少なくとも３０％の結晶化度まで結晶化させることを含む請求項６５に記載の方法。
【請求項７５】
前記結晶化を４分又はそれ以下で実施することを含む請求項７４に記載の方法。
【請求項７６】
管が機械的に回転する櫂、インラインミキサー、堰及びバッフルを欠いている、請求項６５に記載の方法。
【請求項７７】
液体媒体の流れがペレットの流れと同じ方向である請求項６５に記載の方法。
【発明の詳細な説明】
【技術分野】
【０００１】
本発明は、ポリエステルペレットの結晶化、更に詳しくは、液体媒体中のポリエステルペレットの結晶化に関する。
【背景技術】
【０００２】
ポリエステル（又はコポリエステル）ペレットは、一般的に、半結晶性形で加工業者（converters）に供給されている。加工業者は、半結晶性ペレットが、凝集することなく、より高い温度で乾燥させることができるので、無定形ペレットよりも半結晶性ペレットを加工することを望んでいる。押出機内の溶融物の加水分解劣化及び極限粘度数（intrinsic viscosity）（Ｉｔ．Ｖ．）の低下を防止するために、ボトルプレフォームを製造するための溶融物の押出直前にペレットを乾燥することが必要である。しかしながら、ペレットを最初に結晶化させることなく、ＰＥＴのＴg以上で無定形ポリエステルペレットを乾燥すると、乾燥機内で、より高温（１４０℃〜１８０℃）でペレットの凝集が起こる。無定形ペレットは、押出機に供給すると、ペレットが押出ゾーン内で結晶化するのに十分に高温になったときに、スクリューが包まれるようになる。
【０００３】
ペレット製造側から、典型的な商業的方法には、約０．５〜０．７０の範囲内のＩｔ．Ｖ．まで重合する溶融相を経てポリエステルポリマーを生成する工程、この溶融物をストランドに押し出す工程、このストランドを急冷する工程、冷却したポリマーストランドを固体無定形ペレットに切断する工程、この固体ペレットをそれらのＴgよりも高温に加熱し、次いで結晶化（結晶化させるべきペレットは、それらのＴgよりも低い温度で開始するので、ガラスからの結晶化としても知られている）させる工程及び次いで、窒素パージ（又は真空）下に、固体状態にあるペレットを更に高温に加熱して、分子量又はＩｔ．Ｖ．を構築し続ける（即ち、固体状態化(solid stating)）工程が含まれる。この固体状態化プロセスは十分に熱く運転され、固体状態化温度での凝集を防止するためにペレットを最初に結晶化させることが必要となる。従って、固体状態化の間及び溶融物をボトルプレフォームに押出す前の乾燥工程の間の、ペレットの凝集を回避するために、結晶化が必要となる。
【０００４】
典型的な溶融相ポリエステル反応器は、無定形ペレットのみを製造する。これらのペレットを結晶性にするために、これらは、通常、結晶化容器内で粘着又は凝集することを防止するために、櫂（パドル）又は他の機械式回転混合手段を使用して常に攪拌しながら、結晶化容器内で高温度まで加熱される。結晶化器は、ペレットを攪拌状態に維持するための一連の櫂又は攪拌羽根を有する加熱容器に過ぎない（例えば、ホソカワ・ベペックス・水平櫂乾燥機(Hosokawa Bepex Horizontal Paddle Dryer)）。回転混合手段は、機械的回転運動のための追加のエネルギーを必要とするという欠点を有し、そしてペレットが粘着しないようにするために必要な回転機械的攪拌によって、また、ペレットのチッピング及び他の損傷が起こり、ダスト発生又は結晶化器及び製品中の「微細物」の存在に至り得る。
【０００５】
その代わりに、結晶化器は、容器に供給される無定形ペレットが、互いに粘着することを防止する、既に結晶化したペレットを主として含有する、熱流動床として知られている容器中に、熱気体を注入することからなっていてよい（例えば、ブーラー（Ｂｕｈｌｅｒ）前結晶化器）。このような商業的方法では、加熱媒体として熱気体、例えば水蒸気、空気又は窒素を使用することによる、「熱」結晶化技術が利用される。熱流動床方法に於ける滞留時間は６時間以下である。これらの方法は、また、大量の気体が必要であり、大きい送風機を必要とし、そしてプロセスをエネルギー集約的にするという欠点がある。
【０００６】
これらの結晶化方法のそれぞれは、かなり遅く、そしてエネルギー集約的である。結晶化プロセスは、６時間以下を要し、或る場合には機械的回転混合手段を回すためのエネルギーを必要とし、そして熱気体又は油を処理するための高いエネルギーを必要とする。全ての場合に、従来の結晶化技術は、大量のペレットを収容し、そして妥当な滞留時間内に結晶化させるために、大きい容器を使用することを必要とする。更に、典型的な結晶化容器には、適当なボトルを製造するために必要な、より高いＩｔ．Ｖ．ペレットに固体状態化するために適した低いＩｔ．Ｖ．ペレットが供給される。ポリエステルペレットを、よりエネルギー効率的方法で若しくはより低コストの装置で又は両方で結晶化させることが望ましい。例えば、結晶化器内での滞留時間を短縮すること又は機械的回転混合手段のエネルギー必要性を回避し、発生を減少し、若しくは装置コストを減少し若しくは装置設計を単純化する方法又は加工業者が、一般的な温度（典型的に１４０℃〜１８０℃）で典型的な滞留時間（約０．７５〜６時間）で、ペレットを乾燥することができるために、加工業者に高温度結晶化ペレットを提供しながら、固体状態化の工程を完全に回避することさえできる方法を提供することが望ましい。これらの利点の何れか一つを得ることが望ましい。
【発明の開示】
【課題を解決するための手段】
【０００７】
ポリエステルポリマーの熱結晶化方法であって、
ａ２）固体無定形ペレットを、結晶化容器中の液体媒体ゾーン内の少なくとも１４０℃の温度を有する液体媒体中に導入し、そして前記固体無定形ペレットを、液体媒体中で、液体媒体温度で液体媒体の蒸気圧以上の前記ゾーン内の圧力で、ペレットの分子量を増加させることなく結晶化させる工程及び
ｂ）ペレットの少なくとも一部上の圧力を、液体媒体の蒸気圧に等しく又はそれよりも高くしながら、前記ペレットの少なくとも一部と液体媒体の少なくとも一部とを互いに分離する工程
を含んでなる方法が提供される。
【０００８】
本発明の他の態様に於いて、上記の結晶化は、機械的に誘導される攪拌をすることなく、液体媒体ゾーン内で実施される。
【０００９】
更に他の態様に於いて、ポリエステルポリマーの熱結晶化方法であって、
ａ１）ペレタイザーによる流体下ペレット化（underfluid pelletizing）を含む固体無定形ペレットを形成する工程及び
ａ２）固体無定形ペレットを、結晶化容器内の液体媒体ゾーン内の少なくとも１４０℃の温度を有する液体媒体の中に導入し、そして前記固体無定形ペレットを、液体媒体中で、液体媒体温度で液体媒体の蒸気圧又はそれより高い前記ゾーン内の圧力で、ペレットの分子量を増加させることなく、結晶化させる工程
を含んでなる方法が提供される。
【００１０】
また、ペレットからのプレフォームの製造方法であって、
ｃ）０．７〜１．１５の範囲内のＩｔ．Ｖ．を有する非固体状態化ＰＥＴペレットを、乾燥ゾーン内で少なくとも１４０℃のゾーン温度で乾燥する工程、
ｄ）この乾燥したペレットを押出ゾーン中に導入して、溶融ＰＥＴポリマーを形成せしめる工程及び
ｅ）押し出された溶融ＰＥＴポリマーから、ボトルプレフォームのような成形部品を成形する工程
を含んでなる方法が提供される。
【００１１】
更に、また、液体媒体中の固体ペレットの流れを、少なくとも１５：１のアスペクト比Ｌ／Ｄを有する管を通して進めることを含む、管内での固体ペレットの熱結晶化方法であって、固体ペレットを、管内で、ポリエステルポリマーのＴgよりも高い液体媒体温度で結晶化させる方法が提供される。
【発明の効果】
【００１２】
これらの方法のそれぞれに於いて、下記の利点の少なくとも１つ又はそれ以上が実現される。結晶化が急速に進行する、機械的回転混合機が必要ない、熱流体下でペレットへの高い熱移動速度のために、このプロセスはエネルギー効率的である、装置コストが減少し及び／若しくは設計が単純化される、所望により固体状態化を回避することができる、そして／又は加工業者に、凝集させることなく、従来の温度で乾燥するために高いＩｔ．Ｖ．の結晶化したペレットが供給される。
【発明を実施するための最良の形態】
【００１３】
ここで参照される添付された図面及び本明細書に示された実施例を含む、本発明の下記の詳細な説明を参照することによって、本発明を更に容易に理解することができる。プラスチック物品を加工するための具体的な方法及び／又はプロセス条件は、勿論、変化させることができるので、本発明が、記載された特定の方法及び条件に限定されないことはいうまでもない。
【００１４】
また、本明細書及び特許請求の範囲に使用する、単数形には、文脈で他の方法で明瞭に指示されていない限り、複数の指示物が含まれるものとする。例えば、熱可塑性「プレフォーム」、「物品」、「容器」又は「ボトル」を加工することに対する参照は、複数の熱可塑性プレフォーム、物品、容器又はボトルを加工することを含むように意図される。「１種の」成分又は「１種の」ポリマーを含有する組成物に対する参照は、名称を記載したものに加えて、それぞれ、他の成分又は他のポリマーを含有することを意図する。
【００１５】
範囲は、本発明に於いて、「約」又は「ほぼ」一つの特定の値から及び／又は「約」又は「ほぼ」他の特定の値までのように表すことができる。このような範囲が表されるとき、他の態様には、一つの特定の値から及び／又は他の特定の値までが含まれる。
【００１６】
「含んでなる」又は「含む」によって、少なくとも名称を記載した化合物、要素、粒子又は方法工程等が、組成物又は物品又は方法の中に存在しなくてはならないが、他のこのような化合物、材料、粒子、方法工程等が、名称を記載されたものと同じ機能を有する場合には、他の化合物、材料、粒子、方法工程等の存在を排除しないことを意図する。
【００１７】
また、１個又はそれ以上の方法工程の記載は、明白に同定されたこれらの工程の間の追加の方法工程又は介在する方法工程の存在を排除しないことも理解されるべきである。
【００１８】
この明細書の記述を通して記載される極限粘度数値（intrinsic viscosity）は、下記の比較実施例１の前の実施例部分に記載した計算に従って、６０／４０  ｗｔ／ｗｔ  フェノール／テトラクロロエタン中で２５℃で測定したインヘレント粘度から計算し、ｄＬ／ｇ単位で記載される。
【００１９】
本発明の「ポリエステルポリマー」は、それぞれ、ポリマー中の単位の全モル数基準で少なくとも６０モル％の量で、アルキレンテレフタレート単位又はアルキレンナフタレート単位を含有する任意の熱可塑性ポリエステルポリマーである。熱可塑性ポリマーは、熱可塑性ポリマーが、液体（溶融）相にある間に規則構造を有しない点で、液晶ポリマーから区別できる。ポリエステルポリマーは、任意にそのままで単離することができる。ポリエステル組成物の形態は限定されず、これには、射出成形機内に見出されるような、製造工程に於ける又は重合後の溶融状態に於ける溶融物並びに液体、ペレット、プレフォーム及び／又はボトルの形態にあるものが含まれる。
【００２０】
ポリエステルペレット、ポリアルキレンテレフタレート（ＰＡＴ）ペレット、ポリエチレンテレフタレート（ＰＥＴ）ペレット、ポリアルキレンナフタレート（ＰＡＮ）ペレット又はポリエチレンナフタレート（ＰＥＮ）ペレットは、そのままで単離することができる別個のポリエステルポリマー粒子である。ペレットの形状は限定されず、それらの寸法上の限定無しに、規則的又は不規則的造形された別個の粒子によって類型化され、フレーク、星形、球、一般的ペレット、チョップトファイバー及び切断刃によって形成された他の任意の形状を含むが、シート、フィルム又は連続繊維から区別することができる。
【００２１】
一つの態様に於いて、ポリエステルポリマーの熱結晶化方法であって、
ａ２）固体無定形ペレットを、結晶化容器内の液体媒体ゾーン内の少なくとも１４０℃の温度を有する液体媒体の中に導入し、そして前記固体無定形ペレットを、液体媒体中で、液体媒体温度で液体媒体の蒸気圧又はそれより高い前記ゾーン内の圧力で、ペレットの分子量を増加させることなく結晶化させる工程及び
ｂ）ペレットの少なくとも一部上の圧力を、液体媒体の蒸気圧に等しく又はそれよりも高くしながら、前記ペレットの少なくとも一部と液体媒体の少なくとも一部とをお互いから分離する工程
を含んでなる方法が提供される。
【００２２】
ポリエステルを製造するために使用される任意の技術は限定しない。典型的には、ポリエステルポリマーは、ポリエステルを溶融相中で重縮合させることによって製造される。適当なポリエステルポリマーの例には、ポリアルキレンテレフタレートホモポリマー及び４０モル％未満、好ましくは１５モル％未満、最も好ましくは１０モル％未満の鎖分断モノマーで変性されたコポリマー（一緒にして、簡潔のために「ＰＡＴ」として参照する）並びにポリアルキレンナフタレートホモポリマー及び４０モル％未満、好ましくは１５モル％未満、最も好ましくは１０モル％未満の鎖分断モノマーで変性されたコポリマー（一緒にして、本明細書に於いて「ＰＡＮ」として参照する）並びにＰＡＴとＰＡＮとのブレンドが含まれる。好ましいポリエステルポリマーは、ポリアルキレンテレフタレートであり、最も好ましくはポリエチレンテレフタレートである。
【００２３】
好ましくは、ポリエステルポリマーには、ポリエステルポリマー基準で、少なくとも６０モル％のエチレン単位（unit）及び少なくとも６０モル％のテレフタレート単位又はそれぞれ少なくとも８５モル％又は少なくとも９０モル％、最も好ましくは少なくとも９２モル％が含有されている。従って、ポリエチレンテレフタレートポリマーは、エチレンテレフタレート単位及びアルキレングリコール又はアリールグリコールと脂肪族又はアリールジカルボン酸とから誘導された他の単位のコポリマーを含んでいてよい。
【００２４】
ＰＥＴポリマーは、全芳香族カルボン酸及びそれらのエステルの重量基準で少なくとも６０モル％の量のテレフタル酸又はテレフタル酸Ｃ1〜Ｃ4ジアルキル、例えばテレフタル酸ジメチルと、全ジオールのモル基準で少なくとも６０モル％の量のエチレングリコールとを反応させることによって得られるポリマーである。また、二酸成分がテレフタル酸であり、そしてジオール成分がエチレングリコールであることが好ましい。全ての二酸成分（群）についてのモルパーセントは合計１００モル％であり、そして全てのジオール成分（群）についてのモルパーセントは合計１００モル％である。
【００２５】
このポリエステルペレット組成物には、ポリアルキレンテレフタレートと、他の熱可塑性ポリマー、例えばポリカーボネート（ＰＣ）及びポリアミドとの混合物が含有されていてよい。ポリエステル組成物は、大部分の、更に好ましくは、（充填剤、コンパウンド、無機化合物若しくは粒子、繊維、衝撃性改良剤又は不連続相を形成することができる他のポリマーを除く）全ての熱可塑性ポリマーの重量基準で少なくとも８０重量％、最も好ましくは少なくとも９５重量％の量の、ポリアルキレンテレフタレートポリマー又はＰＥＮポリマーからなっていることが好ましい。
【００２６】
テレフタル酸から誘導される単位（unit）に加えて、本発明のポリエステルの酸成分は、１種又はそれ以上の追加のジカルボン酸、例えば鎖分断ジカルボン酸から誘導された単位で変性されていてよい。このような追加のジカルボン酸には、好ましくは炭素数８〜１４の芳香族ジカルボン酸、好ましくは炭素数４〜１２の脂肪族ジカルボン酸又は好ましくは炭素数８〜１２のシクロ脂肪族ジカルボン酸が含まれる。酸成分を変性するために有用なジカルボン酸単位の例は、フタル酸、イソフタル酸、ナフタレン−２，６−ジカルボン酸、シクロヘキサンジカルボン酸、シクロヘキサン二酢酸、ジフェニル−４，４’−ジカルボン酸、コハク酸、グルタル酸、アジピン酸、アゼライン酸、セバシン酸等からの単位であり、イソフタル酸、ナフタレン−２，６−ジカルボン酸及びシクロヘキサンジカルボン酸が最も好ましい。これらの酸の対応する酸無水物、エステル及び酸クロリドの使用が、用語「ジカルボン酸」の中に含まれることを理解されたい。また、一官能性、三官能性及びより高次のカルボン酸について、ポリエステルを変性することも可能である。
【００２７】
エチレングリコールから誘導される単位に加えて、本発明のポリエステルのジオール成分は、好ましくは炭素数６〜２０のシクロ脂肪族ジオール及び好ましくは炭素数３〜２０の脂肪族ジオールを含む、追加のジオール及び鎖分断ジオールからの単位で変性することができる。このようなジオールの例には、ジエチレングリコール、トリエチレングリコール、１，４−シクロヘキサンジメタノール、プロパン−１，３−ジオール、ブタン−１，４−ジオール、ペンタン−１，５−ジオール、ヘキサン−１，６−ジオール、３−メチルペンタンジオール−（２，４）、２−メチルペンタンジオール−（１，４）、２，２，４−トリメチルペンタンジオール−（１，３）、２，５−エチルヘキサンジオール−（１，３）、２，２−ジエチルプロパン−ジオール−（１，３）、ヘキサンジオール−（１，３）、１，４−ジ−（ヒドロキシエトキシ）−ベンゼン、２，２−ビス−（４−ヒドロキシシクロヘキシル）−プロパン、２，４−ジヒドロキシ−１，１，３，３−テトラメチル−シクロブタン、２，２−ビス−（３−ヒドロキシエトキシフェニル）−プロパン及び２，２−ビス−（４−ヒドロキシプロポキシフェニル）−プロパンが含まれる。典型的に、ポリエチレンテレフタレートポリマーのようなポリエステルは、グリコールを、遊離酸又はそのジメチルエステルとしてのジカルボン酸と反応させてエステルモノマーを製造し、次いでこれを重縮合してポリエステルを製造することによって製造される。
【００２８】
本発明のポリエステル組成物は、エステル化及び重縮合を実施するために十分な、当該技術分野で公知の重合方法によって製造することができる。ポリエステル溶融相製造方法には、任意に、エステル化触媒の存在下で、エステル化ゾーン内での、ジカルボン酸とジオールとの直接縮合、続くプレポリマー及び仕上げゾーン内で、重縮合触媒の存在下での重縮合又は通常、エステル交換反応触媒の存在下で、エステル交換ゾーン内でのエステル交換、続く重縮合触媒の存在下での予備重合及び仕上げが含まれ、それぞれ任意に、公知の方法に従って固体状態化させることができる。
【００２９】
更に例示するために、１種又はそれ以上のジカルボン酸、好ましくは芳香族ジカルボン酸又はそれらのエステル形成性誘導体と１種又はそれ以上のジオールとの混合物を、約２００℃〜３００℃、典型的には２４０℃〜２９０℃の温度で及び約１ｐｓｉｇ〜約７０ｐｓｉｇの圧力で運転するエステル化反応器に連続的に供給する。反応剤の滞留時間は、典型的には、約１〜５時間の範囲である。通常、ジカルボン酸は、高圧で、約２４０℃〜約２７０℃の温度で、ジオール（群）によって直接エステル化される。このエステル化反応は、所望のモノマーを製造するために、少なくとも６０％のエステル化度が達成されるまで、更に典型的には少なくとも８５％のエステル化度が達成されるまで続けられる。このエステル化モノマー反応は、典型的には、直接エステル化方法では触媒作用を受けず、エステル交換方法では触媒作用を受ける。重縮合触媒は、任意的に、エステル化／エステル交換触媒と一緒に、エステル化ゾーンの中に添加することができる。使用することができる典型的なエステル交換触媒には、別々に又は任意的に、亜鉛、マンガン若しくはマグネシウムの酢酸塩若しくは安息香酸塩と組み合わせて使用される、チタンアルコキシド、ジブチルスズジラウラート及び／又は当業者に公知であるような他の触媒材料が含まれる。リン含有化合物及びコバルト化合物が、エステル化ゾーン内に存在してもよい。エステル化ゾーン内で形成された得られた生成物には、ビス（２−ヒドロキシエチル）テレフタレート（ＢＨＥＴ）モノマー、低分子量オリゴマー、ＤＥＧ及び縮合副生物としての水が、触媒と着色剤のような他の化合物又はリン含有化合物との反応によって形成された他の微量の不純物と一緒に含まれる。ＢＨＥＴとオリゴマー種との相対量は、この方法が、直接エステル化方法（この場合には、オリゴマー種の量が顕著であり、主な種として存在さえする）であるか又はエステル交換方法（この場合には、ＢＨＥＴの相対量がオリゴマー種よりも優勢である）であるかに依存して変化するであろう。エステル化反応が、有利な平衡条件を与えるように進行するとき、水が除去される。エステル化ゾーンでは、典型的に、もしあれば、一連の１個又はそれ以上の反応器内で連続的に、モノマー及びオリゴマー混合物が製造される。その代わりに、モノマー及びオリゴマー混合物を、１個又はそれ以上の回分式反応器内で製造することができる。しかしながら、ＰＥＮを製造するための方法に於いて、反応混合物には、ビス（２−ヒドロキシエチル）ナフタレートであるモノマー種及びその対応するオリゴマーが含まれるであろうことを理解されたい。エステルモノマーが、所望のエステル化度まで製造されたとき、これは、エステル化ゾーン内のエステル化反応器から、プレポリマーゾーン及び仕上げゾーンからなる重縮合ゾーンに移される。重縮合反応が開始され、前重合ゾーン内で溶融相で続けられ、そして仕上げゾーン内で溶融相で仕上げられ、その後、溶融物は、チップ、ペレット又は任意の他の形状の形で前駆体固体に固化される。
【００３０】
各ゾーンは、異なった条件で運転される、一連の１個若しくはそれ以上の別個の反応容器からなっていてよく又はゾーンは、１個の反応器内で異なった条件で運転される１個若しくはそれ以上のサブステージを使用する、１個の反応器に組み合わせることができる。即ち、プレポリマーステージには、１個若しくはそれ以上の連続的に運転される反応器、１個若しくはそれ以上の回分式反応器又は１個若しくはそれ以上の、１個の反応器内で実施される反応段階若しくはサブステージの使用が含まれてよい。幾つかの反応器設計に於いて、前重合ゾーンは、反応時間の項内の重縮合の第一の半分を表し、他方、仕上げゾーンは、重縮合の第二の半分を表す。他の反応器設計は、前重合ゾーンの仕上げゾーンに対する滞留時間を約２：１比で調節することができるが、前重合ゾーンと仕上げゾーンとの間の多くの設計に於ける共通の差異は、後者のゾーンが、しばしば、前重合ゾーンに於ける運転条件よりも高い温度及び／又は低い圧力で運転することである。一般的に、前重合ゾーン及び仕上げゾーンのそれぞれは、１個の反応容器又は一連の２個以上の反応容器からなり、そして前重合及び仕上げ反応器は、ポリエステルポリマーの製造用の連続方法の一部として、直列で配列されている。
【００３１】
工業界に於いて低重合器としても知られている前重合ゾーンに於いて、低分子量モノマー及びオリゴマーは、重縮合によって重合されて、触媒の存在下でポリエチレンテレフタレートポリエステル（又はＰＥＮポリエステル）を生成する。重縮合触媒がエステル化ゾーンに添加されなかった場合、この触媒がこの段階で添加され、モノマーと低分子量オリゴマーとの間の反応に触媒作用して、プレポリマーを形成し、そしてジオール副生物を分離除去する。重縮合触媒がエステル化ゾーンに添加された場合、これは典型的にはジオールとブレンドされ、エステル化反応器の中に供給される。リン含有化合物、コバルト化合物及び着色剤のような他の化合物も、前重合ゾーン又はエステル化ゾーンに添加することができる。しかしながら、これらの化合物は、前重合ゾーン及びエステル化ゾーンの代わりに、又はそれらに加えて、仕上げゾーンに添加することができる。典型的なＤＭＴベースの方法に於いて、当業者は、他の触媒材料並びに触媒材料及び他の成分を添加する点が、典型的な直接エステル化方法から変化することを認識している。
【００３２】
典型的な重縮合触媒には、得られるポリエステルポリマーの重量基準で、０．１〜５００ｐｐｍの範囲内の量で、Ｓｂ、Ｔｉ、Ｇｅ、Ｚｎ及びＳｎの化合物が含まれる。エステル化ゾーン又は前重合ゾーンに添加される一般的な重合触媒は、アンチモン系重合触媒である。適当なアンチモン系触媒には、当該技術分野で認められているアンチモン（ＩＩＩ）化合物又はアンチモン（Ｖ）化合物、特に、ジオール可溶性アンチモン（ＩＩＩ）化合物及びアンチモン（Ｖ）化合物が含まれ、アンチモン（ＩＩＩ）化合物が最も一般的に使用される。他の適当な化合物には、ジオールと反応するが、反応の前にジオール中に必ずしも可溶性ではないこれらのアンチモン化合物が含まれ、このような化合物の例には酸化アンチモン（ＩＩＩ）が含まれる。適当なアンチモン触媒の具体例には、酸化アンチモン（ＩＩＩ）及び酢酸アンチモン（ＩＩＩ）、グリコール酸アンチモン（ＩＩＩ）、アンチモン（ＩＩＩ）エチレングリコキシド並びにこれらの混合物が含まれ、酸化アンチモン（ＩＩＩ）が好ましい。添加されるアンチモン触媒の好ましい量は、得られるポリエステルの重量による約７５〜約４００ｐｐｍのアンチモンのレベルを与えるために有効なものである。
【００３３】
このプレポリマー重縮合ステージは、一般的に、一連の１個又はそれ以上の容器を使用し、約５分〜４時間の間、約２５０℃〜３０５℃の温度で運転される。このステージの間に、モノマー及びオリゴマーのＩｔ．Ｖ．は、約０．４５以下にまで増加する。ジオール副生物は、反応を完結にまで進めるために、５〜７０トル（torr）の範囲内の適用された真空を使用することによって、プレポリマー溶融物から除去される。これに関して、ポリマー溶融物を時々攪拌して、ポリマー溶融物からのジオールの流出を促進する。ポリマー溶融物を次の容器の中に供給するとき、ポリマー溶融物の分子量及びそれで極限粘度数が増加する。それぞれの容器の圧力は、一般的に、それぞれの次の容器内の又は容器内のそれぞれの次のゾーン内のより大きい重合度を可能にするために低下させる。しかしながら、グリコール、水、アルコール、アルデヒド及びその他の反応生成物の除去を容易にするために、反応器を、典型的に、真空下で運転するか又は不活性ガスでパージする。不活性ガスは、反応条件下で望ましくない反応又は生成物特徴を起こさない任意のガスである。適当なガスには、これらに限定されないが、アルゴン、ヘリウム及び窒素が含まれる。
【００３４】
０．４５以下のＩｔ．Ｖ．が得られたとき、プレポリマーを、プレポリマーゾーンから仕上げゾーンに供給し、そこで重縮合の第二の半分を、必須ではないが一般的に、前重合ゾーン中に存在するよりも高い温度である、２７０℃〜３０５℃の範囲の値まで上昇させた１個又はそれ以上の仕上げ容器内で、溶融物のＩｔ．Ｖ．が、前重合ゾーン内の溶融物のＩｔ．Ｖ．（典型的に０．３０であるが、通常０．４５以下）から、約０．５０〜約１．１ｄＬ／ｇの範囲内のＩｔ．Ｖ．まで増加するまで続ける。一般的に工業に於いて「高重合器」、「仕上げ器」又は「重縮合器」としても知られている最終容器は、前重合ゾーンで使用されるものよりも低い圧力、例えば約０．２〜４．０トルの範囲内で運転される。仕上げゾーンには、典型的には、プレポリマーゾーンと同じ基本的化学が含まれるが、分子のサイズ及びそれで粘度が異なるという事実は、反応条件も異なっていることを意味する。しかしながら、プレポリマー反応器と同様に、仕上げ容器（群）のそれぞれは、真空又は不活性ガス下で運転され、そしてそれぞれは、エチレングリコールの除去を容易にするために、典型的に攪拌される。
【００３５】
仕上げ器内で所望のＩｔ．Ｖ．が得られると、溶融物を、ａ１）一般的に、溶融ＰＥＴを無定形固体ペレットに転化させるように加工する。ペレットを製造するために使用する技術は限定されない。溶融相からの適当なＩｔ．Ｖ．は、０．５ｄＬ／ｇ〜１．１５ｄＬ／ｇの範囲内であってよい。しかしながら、この方法の一つの利点は、固体状態化工程を回避できることである。固体状態化は、一般的に、固体状態にあるペレットの分子量（及びＩｔ．Ｖ．）を、通常、少なくとも０．０５Ｉｔ．Ｖ．単位ほど、更に典型的に０．１〜０．５Ｉｔ．Ｖ．単位ほど増加させるために使用される。従って、固体状態化工程を回避するために、無定形ペレットで測定することができる溶融相からの好ましいＩｔ．Ｖ．は、少なくとも０．７ｄＬ／ｇ又は０．７５ｄＬ／ｇで、約１．２ｄＬ／ｇ又は１．１５ｄＬ／ｇ以下である。本発明のこの特徴は、第二及び第三態様に於いて反映される。
【００３６】
溶融相反応器内の溶融ポリマーをペレットに転化させるための方法及び装置は限定されず、ペレットを製造するために使用される任意の一般的なシステムが、本発明の実施に於いて適している。例えばポリエステルポリマー溶融物のストランドを、少なくとも表面でポリマーのＴgよりも低い温度に冷却して、冷却したポリエステルポリマーを形成し、続いて冷却したポリエステルポリマーをペレット化して、固体無定形ペレットを形成する。その代わりに、溶融ポリマーを、ダイに通して押し出し、直ちにペレットに切断し、その後ポリエステルポリマーを、そのＴgより下に冷却する。
【００３７】
典型的なペレット化方法に於いて、溶融相反応器の仕上げ区画内の無定形溶融ポリマーを、ペレット化ゾーンに供給し、そこでこれを任意に濾過し、続いてダイに通して溶融物を所望の形状に押し出し、そしてペレットに細断するか又は成形する。ポリエステルポリマーを任意に濾過して、指定されたサイズを超える粒子を除去する。これらに限定されないが、ダイシング、ストランドペレット化及びストランド（強制輸送）ペレット化、パスチレーター(pastillator)、水環ペレタイザー、ホットカットペレタイザー、水中ペレタイザー及び遠心ペレタイザーを含む、任意の一般的な熱若しくは冷ペレット化又はダイシング方法及び装置を使用することができる。参考のために、最新プラスチックス百科事典(Modern Plastics Encyclopedia)／８９、マグローヒル社(McGraw-Hill)、１９８８年１０月、第３５２頁を参照されたい。
【００３８】
一プロセスに於いて、ポリマーを、ストランドダイ又は他の適当なダイに通して、単一フィラメント又は更に伝統的に行われているように複数フィラメントに押し出す。複数フィラメントでは、それらを、標準的ストランド分離装置を使用して、ロール及び水浴を通して、平行で非接触様式で案内することが有利である。ポリマー溶融物は、溶融反応器からダイを通して、ギヤーポンプを使用して直接供給することができる。標準の一軸又は二軸スクリュー押出機を使用して、ポリエステルを押し出すことも可能である。ストランド又は任意の他の所望の形状に押し出した後、ペレット化の前に、ポリマーを、少なくとも表面で、ポリマーのＴgよりも低い温度に冷却する。これは、それぞれの場合に、ポリマー押出物の厚さ全体でないとしても、ポリマーストランド又は他の形状物の少なくとも表面上の冷却を促進するように、ポリマーストランド又は他の形状物を水でスプレーするか又は押出物を水樋の中に浸漬するか又は押出物の表面の上に冷却した空気の流れを通過させるか又は冷却液体の下に若しくは冷却液体と接触させて少なくとも部分的に沈めたダイプレート内若しくはダイプレートで冷却することにより達成できる。
【００３９】
ポリエステルポリマー押出物を、その表面上で、少なくともポリマーのＴgよりも下に冷却し、これは、詰まらせるか又はゴム状になることを最小にしながら、ストランド又は他の形状物をペレット化するために十分である。ペレット化の前のストランドの表面の温度は、ペレタイザー／カッターの性能によって、ポリマーのＴgの下又は上になるように決定することができる。ストランド又は他の形状物が熱すぎ、そして表面温度がポリマーのＴgを著しく超える場合、ペレタイザー／カッター歯車及び刃は、細断したペレットを製造する代わりに、ポリマーの粘着性の塊で詰まるようになるであろう。表面冷却は、ストランドに十分な剛性を与えて、チョッパー／カッターが詰まるのを防止するので、ストランド又は形状物を押出物の厚さ全体でポリマーのＴgよりも下に冷却することは必要ない。冷却速度は限定されないが、ライン速度を上昇させるために、溶融物を急速に冷却することが望ましい。水スプレーキャビネットは、高分子量ポリエステルが現存するポリマーラインで一般的に使用されているので、多くの高分子量ポリエステルのための好ましい方法である。しかしながら、これは、全てのポリエステルラインのために好ましくはないであろう。ＰＥＴポリエステルのＴgは約８０℃±５℃であり、本発明の方法に於いて、溶融ＰＥＴポリマーは、好ましくは、ペレット化の前に８０℃よりも低い、更に好ましくはペレット化の前に７５℃よりも低い表面温度に冷却される。少なくともその表面Ｔgよりも下に冷却されると、ポリエステルポリマーはペレット化され、固体無定形ペレットを形成する。
【００４０】
他の代わりの方法に於いて、溶融ポリマーを、ダイを通して押し出し、直ちにペレットに切断し、その後ポリエステルポリマーをそのＴgよりも低い温度に冷却することができる。ペレタイザーナイフ及び歯車の詰まりは、水中でペレット化することによって回避することができる。水中ペレタイザーは、冷却システムを切断手段と共に一つのシステムの中に組み合わせる。水中切断のための典型的な方法に於いて、溶融ポリマー又は溶融物流れを、ギヤーポンプ又は押出機から、一般的に約０．０５〜０．１５インチの直径の複数のオリフィスを有するダイプレートを通して、カッターまで送る。通常、熱い高温度熱移動液体を、ダイチャンネルに通して循環して、ダイプレートを加熱し、そしてダイプレートを通るポリマーの流れを促進するようにする。加熱の電気又は他の手段が可能である。ダイプレート接触している回転可能なナイフが、流れがオリフィスから出たとき、個々の流れをペレットに切断する。その中で水がダイプレートの面に対して循環し、そこで溶融ポリエステルポリマーが切断される水ハウジングが設けられている。典型的に２５℃〜１００℃の温度の循環水は、水ハウジングに入り、そしてダイプレートの面に対して接触状態になり、ペレットを冷却する。循環水は、溶融ポリエステルポリマーと、それがダイを出たとき、それがペレットに形成される点で接触して、ペレタイザーカッター及び歯車を詰まらせ得る粘着性の塊を作ることを防止する。溶融ポリマーがオリフィスを通って出て、ナイフによって剪断されるとき、回転するナイフによってペレットが形成されるので、ペレット又はなお溶融しているポリマー小球及び水は、スラリーとして存在する。
【００４１】
好ましくは、切断機構全体及び溶融ポリエステルポリマーは、ポリマーがペレット化される点で水中にある。水中でペレット化することによって、溶融ポリマーは、ダイから出て、ペレット化される点で、水と連続接触状態にあり、次いで、水の循環流によって切断機構から運び去られる。結晶化又は脱水の前に、ポリマーをペレタイザーから溶融小球として排出する場合に、ポリマーの表面を、少なくともポリマーのＴgよりも低い温度に更に冷却する。次いで、スラリーを結晶化器に流し又はそこで水がペレットから分離される脱水区画に流し、そしてペレットを、別の容器内で又は分離装置内で任意に乾燥させる。例えば、スラリーを、分離及び乾燥のために遠心分離乾燥機に供給することができる。次いで、ペレットを、水を除去した後、貯蔵サイロを通過させることができ又はこれらを結晶化器に直接輸送することができる。
【００４２】
ペレットサイズ及び寸法は限定されない。適当には、ダイプレートに於ける圧力、流速、穴の数及びサイズ並びに切断刃の速度を、約０．６〜約２．０のアスペクト比及び約０．０５〜０．２インチのその最長寸法での長さを有するペレットを製造するように同期させる。
【００４３】
所望により、ストランドペレット化方法に於ける任意の介在工程には、本明細書に記載した流体下結晶化プロセス（underfluid crystallization process）が、許容される結晶化したポリマーを製造するために必要とされるように、乾燥機供給射出成形機に於ける最終使用のために望まれるものよりも低い程度まで、ストランドを部分的に歪み結晶化させることが含まれる。歪み誘導結晶化（strain induced crystallization）を促進するための冷却工程の前に、ストランドを、Ｔgよりも僅かだけ高い温度で、任意的に一軸延伸することができる。延伸から得られる鎖整列は、ある程度の結晶化度を与え、結晶化を著しく高い速度で起こさせる。
【００４４】
本発明の工程ａ２）に於いて、固体無定形ペレットを、熱結晶化が誘導される液体媒体ゾーン内の液体媒体の中に導入する。ペレットを液体媒体の中に導入する方法及び時間に無関係に、ペレットは固体であり、ペレットを≧１４０℃の液体媒体中に導入する時点で、ポリマーの表面温度、好ましくはポリマー全体の温度が、ポリマーのＴgよりも低いことを意味する。１４０℃又はそれ以上の液体媒体温度で、ポリマー温度は、勿論、液体媒体温度に近づき、そして十分な滞留時間を与えると、液体媒体温度に一致するであろう。結晶化の間のポリエステルポリマーの温度は、ポリマーが固体であるか否かの決定因子ではない。従って、ポリエステルポリマーは、任意の設計された液体媒体温度で液体媒体中に導入される際のポリエステルポリマーの少なくとも表面での温度が、ポリマーのＴgよりも低い限り、結晶化の間に１４０℃〜１８０℃の液体媒体温度に付されたときでも固体として参照される。本発明の方法に於いて、ポリエステルポリマーは、溶液として又は溶融状態で液体媒体の中に導入されるのではなくて、固体として液体媒体の中に導入され、そして固体状態から又はガラスから出発して結晶化される。
【００４５】
ポリエステルポリマーのＴgは、ポリマーを、下記の試験条件、即ち、１０ｍｇのサンプルを、メトラー（Mettler）ＤＳＣ８２１内で、２０℃／分の速度で２５℃から２９０℃まで加熱することに従って、ＤＳＣ走査に付すことによって決定することができる。サンプルを２９０℃で１分間保持し、ＤＳＣ炉から取り出し、そして室温の金属製サンプルトレー上で急冷する。器械が２５℃まで冷却されたとき（約６分間）、サンプルを炉に戻し、２０℃／分の速度で２５℃から２９０℃までの第二の加熱を実施する。Ｔgは、第二の加熱から決定される。
【００４６】
固体ペレットが結晶化容器に供給される形状は限定されない。結晶化容器には、水のような液体中の固体ペレットのスラリーを供給することができ又は脱水したが僅かに湿ったペレットを供給することができ又は脱水しそして乾燥したペレットを供給することができる。また、結晶化容器の中にペレットを導入するためのタイミングも限定されない。脱水しそして乾燥したペレットは、任意に、≧１４０℃の液体媒体中に導入する前に、不活性雰囲気下で在庫品で貯蔵することができる。その代わりに、ポリエステルポリマーペレットは、任意にバージンポリマーとブレンドした、スクラップポリエステルポリマー又はリサイクルポリエステルポリマーから誘導し、その後ポリマーを、最終的に本明細書に記載した結晶化方法に付すことができる。
【００４７】
このペレットは、固体であるのみならず無定形である。無定形によって、本発明者らは、固体状態化又はプレフォームを製造するために若しくは任意の他の所望の応用のために乾燥機ホッパー供給押出機の中に導入する前に、最終所望のものよりも低い結晶化度を有することを意味する。典型的には、液体媒体ゾーンに供給される無定形ペレットは、実施例に記載したＤＳＣ方法によって測定したとき、１５％又はそれ以下又は１０％又はそれ以下、更に一般的に５％又はそれ以下の結晶化度を有する。ペレットについて、結晶化％を計算するために、勾配管密度法を使用することができる。この密度法は、また、実施例に於いて参照されている。実施例３の１５０℃の場合に、両方の方法によって試験したペレットからの限定されたデータの比較が示されている。ＤＳＣ方法は、ピーク下の面積の積分の前に、ピークに適用された基線の特性に感受性である。密度法は、試験したペレットの特性に感受性である。
【００４８】
結晶化容器（群）には、望ましくは、その中でペレットを結晶化させる液体媒体を受け取るための入口が設けられている。液体媒体の供給は、新しい源泉から始まってよく、下記のように液体／固体脱水工程から又はＰＥＴを製造するための方法に於ける任意の他の源泉からリサイクルされてよく又は両者の混合であってよい。液体媒体は、予熱器内で，熱交換器内で、ボイラーにより又は任意の他の圧力等級付け加熱手段(pressure rated heating means)により、少なくとも１４０℃まで加熱され、そして液体媒体を液体状態に保持しながら、管を通して結晶化容器の入口に供給される。その代わりに、液体媒体をその標準沸点よりも低い温度まで加温し、結晶化器に供給し、そして液体媒体ゾーン内で少なくとも１４０℃の温度まで加熱することができる。液体媒体の流量は、無定形ペレットを液面下に沈めるために、そして液体媒体ゾーンを所望の温度に維持するために十分にすべきであり、そして具体的な流量は、液体媒体ゾーン体積及びペレット供給速度に依存するであろう。単一の孤立ペレットは、液体媒体がペレット全体を覆うとき、液体媒体中に沈んでいると考えられる。バルクマクロスケールで、ペレットのバルクが、ペレットを結晶化容器から排出する前に流体中に覆い隠されている場合、かき乱された環境で起こり得ることであるが、ペレットの幾らかが、どこかの一時点で一時的に液体媒体の表面に又は表面よりも上にあっても、液面下に沈んでいると考えられる。
【００４９】
水が適当な液体媒体である。選択された結晶化条件下でポリマーを実質的に解重合しない他の媒体も適している。水を含む多くの媒体で、ペレットのＩｔ．Ｖ．は、増加した滞留時間と共に低下し得、そしてＩｔ．Ｖ．低下の速度は温度が上昇すると増加することが理解される。従って、プロセス条件は、Ｉｔ．Ｖ．の低下に対して結晶化速度をバランスさせるように調節することができる。しかしながら、基準として水を使用して、所定の組のプロセス条件下でペレットＩｔ．Ｖ．が低下する速度が、水中の同じプロセス条件下での同じ種類のペレットの低下の２倍よりも小さい液体媒体を選択することが望ましい。第一の組の具体的なプロセス条件下では、ある液体媒体は適しているが、第二の組のプロセス条件下では、同じ液体媒体は、この他のプロセス条件下で水と比較して２倍よりも大きいＩｔ．Ｖ．の低下を有するかもしれないことが予想される。にもかかわらず、このような液体媒体は、Ｉｔ．Ｖ．低下が、これらの同じ条件下で水のＩｔ．Ｖ．低下の２倍よりも大きいもの以外の任意のプロセス条件下で望ましいと考えられる。
【００５０】
プロセス条件を調節することに加えて、液体媒体組成物を、異なった液体組成物に全部切り替えることにより又は使用している一次液体の中に他の液体を混合することにより変更することができる。
【００５１】
最低の可能な滞留時間で、ペレットへの熱移動を最適化するために、高い熱容量を有する液体を使用することも望ましい。低い蒸気圧を有する液体も、より低い圧力等級を有する容器を使用できるので、装置コストを更に減少させるために望ましい。しかしながら、液体の選択に於いて考慮するための、顕著な、ときには決定的な要因は、液体をペレットから分離する容易性、液体をペレットの内部から蒸発させる容易性並びに分離した液体の取扱い、加熱及び結晶化容器への戻し再循環に伴うコストである。
【００５２】
この方法に於いて使用するために適している液体の例には、水、ポリアルキレングリコール、例えばジエチレングリコール及びトリエチレングリコール並びにアルコールが含まれる。後で更に検討する容器圧力及び温度にすることができる連続プロセスの調節に加えて、滞留時間、結晶化度及びエネルギー効率も、加熱媒体の最適選択によって制御することができる。水の熱容量、１ｃａｌ／ｇ／℃は魅力的であり、水をペレットから分離する及びペレットから蒸発させる容易性は優れている。水の蒸気圧は、室温で約２４トル、１００℃で７６０トル、１４０℃で２７０６トル及び１８０℃で７５０５トルである。
【００５３】
ポリアルキレングリコール、例えばジエチレングリコール及びトリエチレングリコールは、水よりも低い蒸気圧を有する。ポリアルキレングリコールの液体媒体の温度は、液体媒体中のペレットの滞留時間を短縮するために又は水を加熱するために使用される同じ温度で液体媒体ゾーン内の圧力を低下させるために、同じ圧力で水よりも高く設定することができる。それらのより低い蒸気圧のために、ペレットからのグリコールの脱蔵は、水よりも一層多量にエネルギーを消費する。しかしながら、水及びグリコールの両方は、適しており、液体媒体として使用するための好ましい液体である。
【００５４】
所望により、水と、液体媒体の蒸気圧を低下させる他の液体との混合物を使用することができる。例えば、水を、水中のグリコールの溶解度を超えない量で他のグリコールと、運転条件下で液体媒体ゾーン内で混合することができる。過剰の液体を、水洗によってペレットから除去できるように、水溶性である液体を使用することが好ましい。
【００５５】
結晶化容器内の液体媒体ゾーンは、ペレットが、結晶化を誘導するために有効な条件下で液体媒体中に沈んでいる空洞であり、入口、排出管、ポンプ、プローブ、計量装置、熱交換器及び他の付属する装置を含まない。液体媒体ゾーン内で、液体媒体の温度は、少なくとも１４０℃に達する。このゾーンの高さ又は幅を通して温度勾配が存在することを考慮して、液体媒体中の何れかの点又は段で、温度が少なくとも１４０℃に達する場合、液体媒体ゾーン内の液体媒体の温度は１４０℃であると考える。しかしながら、液体媒体の温度が、その最長軸で液体媒体ゾーンの少なくとも５０％を通して、更に好ましくは７５％を通して、最も好ましくは、液体媒体ゾーンへの液体媒体の入口及び液体媒体ゾーンからの液体媒体の排出出口の両方で、１４０℃に留まっていることが好ましい。この温度は、液体媒体ゾーン内で液体と接触している熱プローブを含む任意の一般的な技術によって測定することができる。液体媒体の温度は、更に急速に結晶化させるために１４０℃を超えてもよく、そして約２００℃まで達してもよく、約２００℃を超えると、結晶化の実際の速度に於ける更なる顕著な増加は存在せず又は加水分解の速度が許容できなくなり又は両方である。本発明の実施に於いて、最も一般的に使用される温度は、１４０℃〜１８０℃の範囲であろう。
【００５６】
液体媒体ゾーン内の圧力は、液体媒体が沸騰するのを防止するために、そして最適熱移動及び短縮された滞留時間のためにペレットを液体媒体中に沈めて保持するために、使用する反応温度での液体媒体の蒸気圧以上に保たれる。液体の蒸気圧は、通常、液体及び蒸気が動的平衡状態にあるとき、その蒸気によって発する圧力から実験的に決定される。しかしながら、実際の実施に於いて、当業者によく知られているシステム内の摂動からの圧力に於ける変動、例えば配管、バルブ、堰などを越える圧力差及び不均一加熱のために、液体媒体ゾーン内の液体と蒸気とが、流体内の時間又は位置の何れか１点に於いて平衡状態でなくなる可能性がある。その結果、動的平衡状態にある閉システム内で同じ液体を沸騰しないようにするために必要な静圧に比較して、液体媒体が沸騰しないようにするために、より低い静圧が必要であることが可能である。従って、液体媒体ゾーン内の実際の静圧は、液体媒体の動的蒸気圧を超えるために必要な理論的圧力よりも僅かに低いであろうが、液体媒体が沸騰しない場合に、液体媒体ゾーン内の圧力は、液体媒体の蒸気圧以上であると思われる。
【００５７】
液体媒体ゾーン内の圧力が、液体媒体の蒸気圧よりも上に保持されている限り、圧力は、液体媒体の沸点を制御し、それによって媒体が液相状態で留まる温度を上昇させ、結晶化の速度に於ける増加になる、より高い温度の使用を可能にするための便利な変数である。例として水を使用して、その沸点は、５２ｐｓｉａで１４０℃であり、６９ｐｓｉａで１５０℃であり、１１５ｐｓｉａで１７０℃であり、１４５ｐｓｉａで１８０℃である。従って、水の沸点を上昇させて、高い温度の使用及び液体媒体中のペレットのために必要な滞留時間の得られる減少を可能にするために、圧力を高く設定することができる。液体媒体ゾーン内の圧力が、任意の所定の温度下で液体媒体の蒸気圧以上である必要条件の他に、殆どの液体の適当な圧力は、グリコールのように低い蒸気圧の液体についての大気圧よりも低いもの、例えば１ｐｓｉａから、ペレットの最大結晶化に相当する温度付近の温度まで及びそれを超えるまでの全ての範囲である。例えば、少なくとも２５ｐｓｉａ若しくは少なくとも１００ｐｓｉａ又は１５０ｐｓｉａ以下、更に約２００ｐｓｉａ以下の圧力が、殆どの応用のために適していると考えられる。
【００５８】
液体媒体の組成並びに温度及び圧力変数を調節することに加えて、滞留時間及び結晶化度も、システムのエネルギー必要量に対してバランスさせることができる。ペレットは、結晶化度を誘導するために十分な時間、液体媒体ゾーン内で結晶化される。滞留時間は、結晶化を誘導するために十分な温度で液体媒体の中へのペレットの導入と、ペレットが、結晶化を促進する条件から取り出される時までの間の時間経過として定義される。結晶化容器の外の方法に於ける段階で、ペレット内で結晶化が誘導され得ることを認めて、「滞留時間ｌｍｚ」は、液体媒体ゾーン内の少なくとも１４０℃の温度で液体媒体の中へのペレットの導入からペレットと水とのお互いからの分離までの間の時間経過を指す。ペレット内に結晶化度を誘導する最小滞留時間ｌｍｚが必要である。ペレット内の最終結晶化度が、結晶化容器に供給されたとき無定形ペレットの初期結晶化度よりも大きいとき、結晶化度がペレット内に誘導された。最大滞留時間ｌｍｚは、サイクル時間を制限し、装置コストを減少し、そしてＩｔ．Ｖ．低下を最小にするために短いのが、望ましい。本発明の方法に於いて、ペレットのＩｔ．Ｖ．（これは、重量平均分子量に関連付けることができる）は、実質的に増加しない。液体媒体ゾーン内のペレットのＩｔ．Ｖ．を増加させることは、回避すべきことであり、本発明の方法に於ける結果ではない。本発明の方法に於いて、ペレットは、統計的に顕著なＩｔ．Ｖ．利得を受けず、液体媒体ゾーンの中に入る前の初期Ｉｔ．Ｖ．に比較して、結晶化後に同じ又はより低いＩｔ．Ｖ．を有する。
【００５９】
１０分又はそれ以下の滞留時間によって、液体媒体からそれを分離した直後に得られたペレットから、ペレット内の、２０％又はそれ以上又は２５％又はそれ以上、３０％又はそれ以上そして４０％又はそれ以上までの最終結晶化度を得ることが実行可能である。殆どの応用のために、２５％〜４５％の範囲内の結晶化度が適している。滞留時間は、結晶化温度及びポリマーが結晶化する速度に依存して、０分よりも長くから８分間までのように短くてよい。１４０℃〜１８０℃の範囲の温度で、２５％又はそれ以上、そして３０％又はそれ以上の結晶化度を得るための結晶化時間は、０分よりも長くから約４分間又はそれ以下までの範囲である。１時間又はそれ以下の滞留時間も、適当な液体媒体及び反応条件で本発明の実施に於いて適している。好ましい態様に於いて、それを液体媒体中で１４０℃の温度に付す前のペレット結晶化度は、１０％又はそれ以下、更に好ましくは約５％又はそれ以下である。
【００６０】
平均結晶化度は、具体的な応用のために望まれるものであり、他の場合には特に限定されない。しかしながら、本発明の方法は、少なくとも２５％の結晶化度までの迅速な結晶化又は熱結晶化の前の出発無定形ペレットの結晶化度に対して少なくとも２０パーセント点の結晶化度に於ける増加を得ることが可能である。結晶化度を含むことが、主として、固体状態化又は乾燥工程に於いてペレットが粘着することを防止するためであること及び結晶化度は、何れにしてもペレットが射出成形されるとき破壊されることを心に留めて、粘着を防止するために十分な量の結晶化度のみが必要である。好ましい態様に於いて、ペレットのＩｔ．Ｖ．は、既に、プレフォームに射出成形し、次いで適当な物理的性質を有する透明なボトルに吹込成形するために十分に高いので、このペレットは固体状態化されない。従って、結晶化度は、ペレットが一緒に乾燥機に粘着するのを防止し、そして乾燥温度を上昇させることによって射出成形の前にペレット内の液体を脱蔵するために必要な時間の長さを減少するために必要な高さであることのみを必要とする。
【００６１】
本発明の更に好ましい態様に於いて、結晶化は、液体媒体ゾーン内で、回転する機械的に誘導される攪拌の不存在下で行われる。水平液体充填、回転櫂攪拌容器は、結晶化の間にペレットが凝集することを防止するために必要な運動を与えることが知られている。しかしながら、この態様に於いて、資本及び運転コストは、凝集も回避しながら、結晶化の間に回転する機械的に誘導される攪拌を回避することによって減少される。これは、液体が充填又はほぼ充填された非水平配向液体媒体ゾーンの中にペレットを供給し、そしてペレットの流れに対して向流の流体の上向き流で、ペレットに浮力及び必要な滞留時間を与えながら、容器の底の方に、流体を通過して沈降させることにより並びに／又はペレットと液体媒体との間の密度差を制御することによって達成できる。この態様を、以下更に詳細に説明する。
【００６２】
流体は優れた潤滑媒体であり、液体媒体ゾーンの幾つかの領域内の流体の向流上向流と任意に流体排出ノズル付近の液体媒体ゾーンの他の領域内の層流との乱れによりペレットを攪拌することによって、ペレットが凝集する傾向が減少するか又は全く回避される。液体媒体ゾーン内で散発的な又は小量の凝集が起こり得るが、ペレット凝集の頻度又は数は、脱水装置（例えば、回転バルブ）の操作を妨害せず、そうしてこのような装置から排出されるペレットは、プレフォームを製造するための溶融押出機に取り付けられた乾燥機ホッパーの中に導入するために準備された分離されたペレットである。その代わりに、水平に又は非水平に配向された管を通してペレットを連続的に流すことによって、回転する機械的に誘導される攪拌の不存在下で、粘着を回避することができる。好ましくは、この管は、機械的に回転する櫂を欠いており、更に好ましくは、インラインミキサー、堰又はバッフルを欠いている。管内で、液体の流れは、望ましくは、ペレットの流れと同じ方向である。
【００６３】
本発明の態様のあるものに於ける工程ｂ）に於いて、ペレットが液体媒体ゾーンに於いてある程度まで結晶化されるか又はペレットが結晶化を受けると同時に、ペレットが、液体媒体の蒸気圧に等しいか又はそれよりも高い圧力下にある間に、結晶化したペレットの少なくとも一部が、液体媒体から分離される。液体媒体からのペレットの分離は、一般的に、ペレットの表面上に又はペレットの間の間隙内に幾らかの液体を残しながら、ペレットが液体媒体の大部分から除去される分離であろう。ペレット上の液体の残りは、乾燥工程で除去することができる。従って、本発明の方法に於いて、液体媒体の全部を、結晶化したペレットから分離しなくてはならないことはない。更に、本発明を種々の工程で説明するが、工程ａ２）と工程ｂ）とは、別個の段階又はゾーンで、同時に、回分方式で、連続的に又はこれらの全ての組合せで起こってもよいことを理解されたい。ペレットを、液体媒体ゾーン内に存在する液体媒体から連続的に分離することが好ましく、そしてまた、ペレットを液体媒体から連続的に分離しながら、ペレット上の圧力が、液体媒体の蒸気圧に等しいか又はそれよりも高い間に、液体媒体を同時に液体媒体ゾーンから除去することが好ましい。この更に好ましい態様は、図３２に於ける図示及びその説明の手段によって更に詳細に説明する。
【００６４】
ペレットからの液体の分離は、ペレットを大気圧よりも高い圧力下に置きながら又は液体媒体が１気圧又はそれより低い蒸気圧を有する場合には、ペレットを、液体媒体の蒸気圧又はそれ以上で液体媒体から分離して実施することができる。しかしながら、最低限、液体媒体を、液体媒体の蒸気圧又はそれ以上の圧力下に置きながら、液体媒体がペレットから分離されるであろう。分離の手段は限定されず、ペレットが液体媒体から分離されるか、液体媒体がペレットから分離されるか又は両方であろうと達成できることを理解されたい。従って、本発明の説明で分離が参照されるときは常に、それぞれの活動の何れか一つ又は組合せが意図される。
【００６５】
ペレットが液体媒体から分離されるとき（便宜上、任意の液体媒体の使用を含む「脱水（dewatering）」工程として参照する）、ペレットが液体媒体の蒸気圧又はそれ以上の又は大気圧又はそれ以上の圧力下にある間に、分離の直前のペレットと液体媒体とのスラリー上の頭圧は、液体媒体の蒸気圧に等しいか若しくはそれよりも高く又は大気圧態様の場合には、環境圧力、約１気圧に等しいか若しくはそれよりも高く、そしてペレットが分離操作を受けた又は液体媒体ゾーンから取り出された直後のペレット上の又は液体媒体上の圧力に無関係である。ペレット上の圧力は分離すべきペレットを取り囲む液体媒体上の圧力と同じ圧力であると思われる。従って、液体の蒸気圧以上の圧力下でペレットの分離を実施することは、液体媒体圧力の全体を、ペレットを分離する前のその蒸気圧よりも下に下げることとは区別できる。それは、後者の場合に、あらゆる分離されたペレットは、液体媒体の蒸気圧よりも低い圧力下にあるからである。ペレットのバルクが、機械的分離装置に入る前に液体媒体の蒸気圧又はそれ以上の蒸気圧下に留まっている限り、分離を実施するための機械的手段を越える圧力低下が考えられる。
【００６６】
従って、本発明の工程ｂ）に於ける、液体媒体をペレットから分離する方法に於いて、ペレットを液体媒体上の圧力を低下させることなく、脱水することができ又はペレットを液体媒体及びペレット上の圧力を低下させることなく、脱水することができ又は液体媒体及び／若しくはペレットを、脱水工程の間若しくは後に、大気圧まで下げる突然で即時の圧力低下に付すことができ又は液体媒体及び／若しくはペレットを、脱水工程の間若しくは後に、大気圧又はそれ以上の圧力まで下げる突然の圧力低下に付すことができ又は液体媒体及び／若しくはペレットを、脱水の間及び後の、徐々の段階式若しくは連続式圧力低下に付すことができ、そしてそれぞれの場合に、スラリーを、液体媒体ゾーン圧力と同じもの付近の圧力から又は大気圧又はそれ以上の圧力から又は大気圧と脱水圧力以上までの間の圧力から出発する脱水工程に付すことができる。しかしながら、それぞれの場合に、ペレットスラリー上の圧力は、脱水の直前の液体媒体の蒸気圧に等しいか又はそれよりも高い。
【００６７】
この脱水工程は、液体媒体ゾーン内で行うことができ又はペレット及び液体のスラリーを液体媒体ゾーンから排出し、そして液体媒体として水を使用するときのように、必要な場合、圧力下でペレットを液体から分離するための装置に輸送することができる。液体媒体を減圧する場合、温度、頭圧及び脱水装置を越える圧力低下は、好ましくは、フラッシュに起因する液体媒体を損失することを最小にし、それによってエネルギー損失及び／又は費用のかかる凝縮器を追加することを回避するように設定すべきである。また、結晶化が完結した後で脱水の前に、スラリーの滞留時間を短縮するために、液体媒体ゾーンの圧力に近い圧力から出発して脱水することが好ましい。工程ｂ）に於いて、脱水の前のスラリー上の圧力が、液体媒体の蒸気圧又はそれ以上である場合、所望により、サイクル時間を短縮し、冷却装置の使用を回避し及び／又はフラッシュに起因する液体媒体の一部の損失を回避するために、脱水の前のスラリー上の圧力は、液体媒体ゾーン内の圧力の、少なくとも７０％、更に好ましくは少なくとも８０％、最も好ましくは少なくとも９０％である。
【００６８】
脱水は、結晶化液体媒体ゾーンからペレットを排出する前又は後に行うことができる。例えば、スラリーを液体媒体ゾーンから排出し、任意に冷却するか及び／又は１気圧よりも高く維持される条件で減圧し、次いで脱水に付すことができる。時には、簡単に環境条件に曝露された管を通る流れによって、ペレットを冷却することができる。その代わりに、スラリーを、最初に液体媒体ゾーン内で脱水し、続いて液体媒体ゾーンから、ペレット及び液体媒体の個々の流れを排出することができる。液体媒体ゾーン内の圧力と同じ圧力付近で、スラリーを脱水することが最も好ましいので、最初に結晶化させ、スラリーを液体媒体ゾーンから排出し、そして第二工程でほぼ同じ圧力及び温度下でスラリーを脱水するか又は液体媒体ゾーン内でスラリーを脱水しそして液体媒体ゾーンからペレットを排出することが、更に効率的である。この方法で、結晶化が完結した後の液体媒体中のペレットの滞留時間は殆ど除かれ、そしてこれらの選択は、また、資本集約性が少ない。
【００６９】
脱水の前の液体媒体及びペレット（スラリー）上の正確な出発静圧は、温度、資本考慮及び他の要因に依存性である。しかしながら、脱水の間又は後に、ペレット上の設計圧力低下は、また、ペレットが、急速な減圧の際にその構造的原形を維持するために十分に多孔質及び／又は硬質であることを確実にするための、ペレットのポリマー特性に依存するであろう。当業者は、ある種のポリエステルポリマー、例えばポリエチレンナフタレートが、水を急速に吸収するか又はペレット構造内に取り込まれた水の急速な飛散を許容しない又は両方であり、そうして急速な減圧が、ポップコーン化又は他の変形になることを理解している。従って、この方法は、ペレットを変形することになるペレット上の圧力低下を回避するように設計される。
【００７０】
使用される結晶化容器の形状は、それが、液体媒体ゾーン内で発生する蒸気圧について等級付けられた圧力及び温度である限り、限定されない。結晶化容器は、回分式方法又は連続式方法、好ましくは連続式方法のために設計される。結晶化容器は、管又は槽又は塔であってよく、任意の所望の方向に向けることができる。
【００７１】
一つの態様に於いて、結晶化容器は、ペレタイザー、好ましくは近似するサイズの及び配向された管が取り付けられた流体中ペレタイザーを取り囲むハウジングからなっていてよい。この態様に於いて、溶融ポリエステルポリマーを、溶融ポリエステルポリマーをダイに通して進め、ポリエステルポリマーを切断し、そしてポリエステルポリマーをダイに通して進める時点とポリマーを液体媒体の中に導入する前との間で、ポリエステルポリマーの少なくとも表面をポリマーのＴgよりも下に冷却して、溶融ポリエステルポリマーを固体に転化することによって固体ペレットに転化し、続いてこの固体ペレットを液体媒体の中に導入する。液体媒体及び任意的であるが好ましくはペレタイザーが、ポリエステルポリマーが切断される間又はその直ぐ後で、ペレットが≧１４０℃の液体媒体の中に導入されるように、ハウジングの中に含まれている。例えば、ポリエステルポリマーが流体中で切断されるとき、得られるペレットは、液体媒体と直接接触状態にある。その代わりに、ポリエステルポリマーはペレタイザーによって切断され、ポリマーが切断されるとき、得られるペレットは、一定の距離から液体媒体の中に落ちる。何れの場合でも、切断刃及び歯車を詰まらせるか又はポリマーが切断表面で凝集を起こすことを回避するために、ポリエステルポリマーを液体媒体の中に導入する前に、好ましくはポリエステルポリマーを切断する前に、ポリマーの少なくとも表面上で、ポリエステルポリマーの温度は、ポリマーのＴgよりも低い。流体中切断方法に於いて、冷たい液体（例えば９０℃以下）の流れを、任意的に、ダイプレート面に向け及び／又は切断刃に向けてハウジングの中に導入して、ダイオリフィスから出る溶融ポリエステルストランドの少なくとも表面を急速に冷却することができる。この方法に於いて、溶融ポリエステルポリマーが、ダイプレート並びに／又は切断刃及び歯車上で凝集する傾向が減少される。次いで、得られるポリマーを、結晶化を誘導するためには不十分である冷液体媒体のゾーンと接触又はこのゾーンの中に落下させることができる間に、ハウジングは、また、冷ゾーンと熱ゾーンとの間に如何なる物理的バリヤーも無しに、≧１４０℃流体の熱ゾーンを含むことができる。
【００７２】
流体中カッターを使用するか又は使用しないで、また、ペレットを管内で結晶化させる態様も提供される。流体中カッターを使用する場合に、液体媒体は、有利には、ペレットを、カッターから離れて、ペレットを所望の結晶化度まで結晶化させるために必要な滞留時間を、ペレットに与えるために十分な長さ及び直径の大きさに作られた管の中に向ける流れで循環している。その代わりに、管は、結晶化槽又は塔に供給するための導管としてのみ機能してよく又は管は、ペレットを部分的にのみ結晶化させ、次いで所望の程度まで結晶化を完結するために結晶化槽若しくは塔に供給するために作用してよいので、管は、所望の結晶化度を与えるためには不十分な大きさに作られていてよい。
【００７３】
何れにしても、流体中カッターを使用するか又は使用しないで、高価な圧力等級付け結晶化槽の使用は、固体ペレットを管内で結晶化させることによって回避することができる。固体ペレットは、少なくとも１５：１のアスペクト比Ｌ／Ｄを有する管を通して、液体媒体中の固体ペレットの流れを向けることによって、管内で結晶化させることができ、この場合、固体ペレットは、前記管内で、ポリエステルポリマーのＴgよりも高い液体媒体温度で結晶化される。管は、管が、１５：１よりも大きい、好ましくは２５：１よりも大きい、更に好ましくは５０：１よりも大きい、長さの直径に対するアスペクト比を有する点で、一般的容器から区別することができる。少なくとも１５：１のアスペクト比を有する管の長さは、カップリング、エルボ、ｕ−ターン、ベンド等によって連結された一連の管を含める。管設計に於いて、液体媒体温度は、適切に約９０℃又はそれ以上である。しかしながら、好ましい態様に於いて、ペレットは、管内で、１気圧で測定された液体媒体の沸点を超える液体媒体温度で結晶化される。勿論、沸点は、液体媒体組成物に依存して変化するであろう。どんな液体媒体組成物を使用しても、液体媒体の蒸気圧又はそれ以上で管を加圧することが望ましい。最も好ましい態様に於いて、ペレットは、前記管内で、少なくとも１４０℃の液体媒体温度で結晶化される。
【００７４】
本発明の方法で使用する管は、その中で結晶化が起こる液体媒体ゾーンになるように設計される。管は、部分的若しくは不完全な結晶化をもたらすように又は結晶化をやり終えるように設計することができるが、ペレットに所望の結晶化度を与えるための一次手段として管を使用することが好ましい。好ましい態様に於いて、１５％以下の結晶化度、更に好ましくは１０％以下の結晶化度、最も好ましくは５％以下の結晶化度を有する固体ペレットが、管の中に導入される。ペレット結晶化度は、ペレットが、ポリエステルポリマーペレットのＴgを超える、管内の液体媒体温度に導入された時点で測定することができる。
【００７５】
ペレットを、少なくとも３０％の結晶化度、更に好ましくは少なくとも３５％の結晶化度、最も好ましくは少なくとも４０％の結晶化度まで結晶化させることが好ましい。管内のペレットの滞留時間は、所望の結晶化度を与えるために十分なものである。本発明の方法に於いて、ペレットを、１５分間又はそれ以下又は１０分間又はそれ以下、そして７分間又はそれ以下の滞留時間で、２５％又はそれ以上にまで結晶化させることができる。一つの態様に於いて、ペレットは、管内で、１０％又はそれ以下、そして５％又はそれ以下の結晶化度を有する固体ペレットで開始して、１０分間又はそれ以下で３０％又はそれ以上の結晶化度まで結晶化される。
【００７６】
結晶化容器として管を使用することによって、回転する機械的に誘導される攪拌の不存在下でも、水平に又は非水平に配向された管を通過するペレットの連続流を作ることによって、粘着を回避することができる。前記のように、管は、好ましくは機械的に回転する櫂を欠いており、更に好ましくは、インラインミキサー、堰又はバッフルを欠いており、そして液体媒体の流れは、望ましくはペレットの流れと同じ方向である。管には、液体媒体及びペレットのスラリーが充填されていてよい。その代わりに、管には、蒸気、液体媒体及びペレットが充填されていてよい。
【００７７】
結晶化容器として管を使用する代わりに又は管を使用することに加えて、ペレットを槽又は塔の中で結晶化させることができる。結晶化容器の態様の一つを示すための一例として、図３２を参照して、結晶化は、垂直に配向された円筒形塔（１）（便宜上、「容器」として参照する）内で、ペレットが重力によって下方に移動している液体媒体ゾーン１Ａ内で実施することができる。液体媒体は、主として、入口（２Ａ）を通して供給され、そして好ましくは、任意の分布手段（２）、例えばリング、管、パイプツリー又は容器の周辺の周りの一連のノズルによって分布される。容器内の水の上方流を提供するために使用される具体的な設計及び装置には限定がない。液体媒体は、望ましくは、容器の底の近くに供給され、落下するペレットの方向に対して向流で、容器を通して上方に流れる。液体媒体ゾーンは、この液体若しくはアセトアルデヒドのようなポリエステル中に存在する副生物から発生する蒸気、容器に供給される不活性ガス、ポンプ、圧縮機、静水圧ヘッド又はこれらの任意の組合せによって加圧されている。液体媒体ゾーン内の圧力は、液体媒体の蒸気圧よりも高い。例えば、液体媒体ゾーン内の圧力は、１４ｐｓｉａ〜２００ｐｓｉａ、更に典型的には、液体媒体として水を使用する場合には、５２ｐｓｉａ〜１４５ｐｓｉａである。液体媒体は、液体媒体ゾーン１Ａ内と同じ圧力で、液体媒体ゾーンに添加される。
【００７８】
容器には、優勢的に、液体媒体及びペレットが充填されており、液体レベル（２６）は、容器の頂部又はその付近である。それぞれのペレットは、公知のストークス関係から近似的に計算することができる速度で、液体媒体を通って落下する。沈降速度（液体と相対的なペレットの下方速度）は、ペレットの物理的特性（サイズ、密度、形状）及び液体の物理的特性（密度、粘度）の関数である。上方液体速度を調節することによって、容器に対するペレットの下方速度を制御することができる。
【００７９】
ペレットは、容器の頂部で、一般的な固体又は固体−液体取扱い装置（３）、例えばロータリーバルブによって添加する。ペレットは、そのままで又は供給入口（２）を通して容器の中にポンプ輸送されるものと同じ又はそれとは異なった種類の液体媒体中のスラリーとして添加することができる。ペレットを、殆ど液体充填された容器の頂部に添加する速度は、一つのペレットの他のペレットに対する近接性を決定する。ペレットの近接性又は体積分率ペレット対液体は、一つのペレットが他のペレットに粘着する確率に影響を与える。ペレットは、それらが、他のペレットと最小の接触で、液体媒体を通して自由落下するような方式で供給すべきである。従って、ペレットの適当な体積分率は、５０％未満である。所望の結晶化時間及び沈降速度は、必要である容器の高さを決定するであろう。
【００８０】
容器内の流れの種類は限定されないが、理想的には、液体は、ほぼ栓流（プラグフロー）で、即ち、容器の断面に亘って均一な上方速度で、容器を通って上方に移動しなくてはならない。乱流は許容できるが、大規模垂直循環パターンは回避すべきである。円滑な上方流の目標を達成するために、容器内に羽根又はバッフル（４）を使用することができるが、これらは、落下するペレットの下方移動を妨害してはならない。このような内部構造物の例は、例示するような垂直の、傾斜した又は重なった環状リング（４）である。液体は、結晶化容器の異なった区画で異なった表面速度を得るために、複数の点（５、６）で結晶化容器に導入することができる。液体分布は、バルブ（１７）により又は供給管及びノズルを通る圧力低下によって制御することができる。
【００８１】
容器の底に、結晶化容器から取り出すためのペレットの高濃度を作るための、比較的低い上方液体速度を有する沈降区画（７）が存在する。容器内で維持される上方液体速度及びペレットのレベルは、結晶化容器から排出されるペレットの体積分率が、液体媒体の表面近く又は結晶化容器の頂部でのペレットの体積分率よりも高いように調節される。ペレットを結晶化容器の底の方に沈降させることによって、ペレットの体積分率を好ましくは５０％よりも大きく増加させ、過剰の液体の放出を最小にする。間隙内の液体と一緒の結晶化したペレットは、ロータリーバルブ（２５）で又は順次に開いたり閉じたりする一組のデュアルナイフ・ゲートバルブにより、容器から取り出される。この態様は、工程ｄ）に於いて、ペレットが、液体媒体の蒸気圧以上の圧力下に存在している間に、ペレットが連続方式で液体媒体から取り出される、前記の好ましいプロセス態様を示す。排出管８を通って始まり、分布環２及び／又は５の方に通るように図で示されている、加圧再循環ループを通して液体媒体のバルクを再循環させることによって、プロセスは一層効率的になるので、ペレットに伴う過剰の液体の最小量を取り出すことが好ましい。結晶化容器から排出されると、次いで、間隙の液体媒体を、ペレットから、一般的な固体／液体分離装置によって分離しなくてはならない。望ましくは、気体を間隙空間に添加して、間隙から過剰の液体及び表面湿分を除去する。この方法は、前に工程ｄ）について記載した通りである。数種類の公知の固体−液体分離装置、例えば乾燥機、スクリーンナー(screener)又は粗メッシュフィルターの何れも、この目的を達成できる。
【００８２】
液体媒体が容器の頂部に達した後、これを、容器に再循環液体媒体を供給するためのライン（１８）を通して液体媒体を供給するポンプ（１９）によって、加圧再循環ループの中に再循環させることができる。液体媒体ゾーンからの液体媒体の連続除去は、この手段により、例えばロータリーバルブ又は一組のデュアルナイフ・ゲートバルブにより、結晶化容器の沈降区画の底で、ペレットを同時に且つ連続的に液体媒体から分離しながら、液体媒体をペレットから連続的に除去できる点で、前記の更に好ましい態様を示す。更に、ペレットの圧力は、それらの除去と同時に、液体媒体の蒸気圧又はそれ以上である。
【００８３】
容器から加圧再循環ループの中への液体媒体の排出点は、容器への液体媒体の供給よりも上に配置されている。しかしながら、この排出点よりも上の液体媒体の上方流は、実質的に減少するので、排出点は、望ましくは、上方液体流速度がもはや望まれない点に又はそれよりも上に配置される。容器のサイズを最小にしそして液体媒体ゾーンを通過する上方流を維持するために、排出出口は、好ましくは、それが容器の液体媒体供給入口に対するものよりも、スラリー供給入口３に対して一層近接している。この液体媒体排出出口点は、好ましくは、出口管（８）を通して容器の頂部に近く、例えば、容器高さの頂部２５％以内又は容器高さの頂部１５％以内に配置されている。
【００８４】
ペレットが、排出出口管（８）の中に運ばれることを防止するために、下記の設計の一つ又は組合せを使用することができる。容器寸法、内部設計及び／又は液体流速度は、出口領域（９）内の液体媒体上方速度が、ペレットが、上方にそして出口管（８）を通って容器の外に運ばれないように十分に低いように、調節することができる。加圧再循環ループの中に、ペレットを含有しない液体媒体を排出するための二つの好ましい設計には、ペレットが液体流と共に出るのを防止するために、容器内のどこかに配置された多孔質物理的バリヤー（１０）及び／又はその中で、液体媒体が、環状部分よりも下の容器のより小さい直径の主部分を通過するよりも小さい表面速度を有する、容器のより大きい直径の環状領域（１１）が含まれる。任意に、ペレットは、入口３から、その中で液体媒体が正味の上方流又は横断流を有しない、環状リング（１２）によって作られ、規定された、容器の頂部の相対的に淀んだプール（２８）の中に供給することができる。
【００８５】
ペレットの結晶化及び加熱の過程で、幾らかの気体が発生するかもしれない。この結晶化容器は、出口ガス抜き管（１３）を通して、そのように望む場合に、任意の発生した気体の除去を与えるための標準的方法によってガス抜きすることができる。圧力調節器又は制御器を、このガス抜き管に設置することができる。液体と共に容器から出る気体を最小にするために、液体出口管（８）には、液体シールレッグ(liquid seal leg)（２０）が含まれてよい。
【００８６】
液体を通過するペレットの均一な下方流を有するために、容器の断面に亘ってペレットを広げるための、最初の分布器が望ましく、好ましい。これは、ペレットを、ペレットを分離し、広げるための物理的バリヤー（１４）と接触させるか又はペレットが落下を始めた後、液体流の中に誘導流れ（induced currents）若しくはジェット（１５）を通すことによって達成できる。
【００８７】
液体の温度は、液体入口若しくは出口液体流上の１個若しくはそれ以上の外部熱交換器により制御され及び／又は液体媒体をジャケット付き容器内で加熱することができる。複数の供給流れを使用する場合、異なった温度の結晶化ゾーンを作るために、複数の熱交換器を使用することができる。
【００８８】
容器内の液体レベルを便利に制御し、ポンプ（１９）のために均一な液体供給を与えるために、小さいサージタンク（２１）を使用することができる。結晶化容器（１）からの液体は、管（２０）を通ってサージタンク（２１）に移動する。容器出口管（２０）は、それが小さい圧力低下を有し、そして結晶化容器液体レベル（２６）とサージタンク液体レベル（２７）とが、お互いに対して殆ど等しい高さであるように、十分に大きいサイズに作られている。始動の間又は過剰の液体が入口（３）を通過するペレットと共に供給される場合に、液体を除去するために、サージタンク液体オーバーフロー管（２２）を使用することができる。プロセスへの液体補給供給物は、サージタンク（２１）内の液体レベルを制御するために使用できるライン（２３）によって入る。サージタンクは、ライン（２４）によってガス抜きされ、ライン（２４）は、窒素ブランケットされるか又は結晶化容器をガス抜きするライン（１３）と共に共通の蒸気ヘッダーに連結されている。容器（１）内の圧力は、ポンプ（１９）並びに任意の適当な場所、例えばガス抜きライン（１３）及び（２３）上、補給供給物ライン（２４）上、リングディストリビューター（５）及び（２）への液体媒体供給物のライン上並びに全ての他の適当な場所での圧力調整器（バルブ）及び圧力検知手段によって、容器内の液体媒体の高さに亘る圧力低下の実質的に一定の勾配で維持されている。
【００８９】
従来の方法に於いて、０．５〜約０．６９Ｉｔ．Ｖ．のペレットは、空気の向流を使用して２個の流動床内で結晶化され、続いて窒素ガスを使用して第三の容器内でアニーリングされ、次いで、結晶化ゾーン内で使用されるものよりも高い温度及び低いガス流量（窒素）で分離容器に供給されて、固相でペレットを更に重縮合し、それによって、これらの重量平均分子量及び相当するＩｔ．Ｖ．を約０．７〜１．１５まで増加させ、これは費用のかかる方法である。本発明の方法に於いて、０．７〜１．１５の範囲内の高いＩｔ．Ｖ．ペレットを、費用のかかる固体状態化の工程を回避しながら、結晶化させることができる。従って、本発明の一つの態様に於いて、工程ａ２）及びｂ）の方法には、更に、ｃ）０．７〜１．１５の範囲内のＩｔ．Ｖ．を有する結晶化ＰＥＴペレットを、乾燥ゾーン内で１４０℃のゾーン温度で乾燥する工程及びｄ）ペレットを固体状態化するための工程の不存在下で、この乾燥したペレットを押出ゾーンの中に導入して、溶融ＰＥＴポリマーを形成する工程が含まれてよい。固体状態化によって、ペレットを溶融押出機（これは、固相でペレットの分子量を増加させる）の中に導入する直前に実施される、結晶化の間又は後で且つ乾燥工程の前の任意のプロセスが意味される。
【００９０】
ペレットが所望の程度まで結晶化されると、これらを、溶融物を所望の形状、例えば、飲料若しくは食品容器に延伸吹込成形するために適しているプレフォームに溶融押出及び射出成形するための又はシートのような他の形状に押し出すための機械に輸送する。本発明の他の態様に於いて、延伸吹込成形のために適しているトレー又はボトルプレフォームのような容器の製造方法であって、
ｃ）０．７〜１．１５の範囲内のＩｔ．Ｖ．を有する非固体状態化ＰＥＴペレットを、乾燥ゾーン内で少なくとも１４０℃のゾーン温度で乾燥する工程、
ｄ）この乾燥したペレットを押出ゾーンの中に導入して、溶融ＰＥＴポリマーを形成する工程及び
ｅ）押し出された溶融ＰＥＴポリマーから、シート、ストランド、繊維又は成形部品を成形する工程
を含む方法が提供される。
【００９１】
この態様に於いて、押出機の中に導入するために製造されたペレットは、固体状態化されず、なお、物理的特性が、ボトルプレフォーム及びトレーの製造のために適しているように十分に高いＩｔ．Ｖ．を有する。非固体状態化高Ｉｔ．Ｖ．ペレットは、それらが、１４０℃又はそれ以上の高温度で乾燥機内で顕著に凝集するのを防止するために、十分に結晶化されている。
【００９２】
乾燥機供給押出機が、ペレットの水分含有量を減少させるために必要である。結晶化器内でペレットを脱水した後、ペレット上又は中の残留水分の大部分は、ペレットを乾燥することによって追い出される。しかしながら、ペレットは、ペレットのメーカーから、ペレットを所望の形状を有する金型の中に押し出す加工業者まで輸送する間に、環境の水分を吸収する。更に、何れの場合でも、溶融押出の直前にペレットを乾燥する必要性が存在するので、ペレット内の全ての水分は結晶化器後乾燥機内で追い出されない。脱水後に乾燥された結晶化ペレットを溶融押出機に直ちに供給し、それによって単一の乾燥工程の中に両方の乾燥工程を本質的に組み合わせることができることが考えられる。しかしながら、何れの場合も、押し出す前に、ペレットを１４０℃又はそれ以上の温度で乾燥させて、ペレット上及び中の水分の殆ど全部を追い出す。
【００９３】
ペレット中の水分含有量及びアセトアルデヒドレベルを、有効に且つ効率的に低下させる乾燥機が、溶融押出の直前に必要である。溶融押出チャンバーの中に供給されるペレット中又は上の水分は、ボトルに吹込成形するとき、ポリマーのメルトフロー特性及びプレフォームの延伸比に於ける得られる変化と共に、溶融物に、エステル結合を加水分解することによる溶融温度でのＩｔ．Ｖ．の低下を起こさせるであろう。ペレットを乾燥することは必要な工程であるが、乾燥機内でのペレットの滞留時間を短縮し、そして処理量を増加させるために、高温度でペレットを乾燥することが望ましい。しかしながら、僅か１００℃又はそれ以下の温度で結晶化させたペレットを、１５０℃又はそれ以上の温度で乾燥すると、特に、ペレットが、その上の床の重量を受ける背の高い乾燥機の底で、ペレットがお互いに対して凝集を起こすであろう。
【００９４】
この態様に於いて、乾燥は１４０℃又はそれ以上で実施され、加熱媒体（例えば、窒素ガス又は空気の流れ）の温度が１４０℃又はそれ以上であることを意味する。乾燥を１８０℃よりも高い温度で実施する場合、酸化熱分解を回避するために、窒素ガスを使用することが好ましい。攪拌機が取り付けられた又は取り付けられていない一般的な乾燥機内で凝集を最小にしながら高温度で乾燥するために、ペレットを、乾燥温度よりも４０℃又はそれ以上低い温度で結晶化させるべきである。使用するペレットは、１４０℃又はそれ以上で結晶化させることが好ましい。この方法に於いて、ペレットを１８０℃の温度で結晶化させた場合に、所望により１４０℃又は１５０℃又は１６０℃など約２００℃以下までの乾燥温度を設定する広い柔軟性が存在する。しかしながら、慎重さは、凝集の危険を最小にするためにそして乾燥機内のホットスポットを考慮に入れて温度クッションを残し、時々起こり得る温度変動を可能にするために、結晶化温度よりも４０℃以下高い実際の運転乾燥温度を設定することを示唆するであろう。
【００９５】
気体流動床内で低Ｉｔ．Ｖ．無定形ペレットを結晶化する従来の方法に於いて、ペレットを、飲料容器のために適しているプレフォームのような成形部品に押し出すために適するようにするために、ペレットを固体状態化することが必要である。本発明の態様に於いて、固体状態化されていない０．７〜１．１５Ｉｔ．Ｖ．のＩｔ．Ｖ．を有するペレットを、１４０℃又はそれ以上の温度で乾燥させる。この態様の方法は、費用のかかる固体状態化工程に付さなかったペレットを使用して、高温度での乾燥を可能にする利点を有する。更に、凝集の発生は、同じＩｔ．Ｖ．を有し、１２０℃よりも低い温度で結晶化させたペレットを使用して同じ運転条件下で乾燥機内で起こる凝集の量に対して減少する。
【００９６】
一般的に、１４０℃又はそれ以上での乾燥機内のペレットの滞留時間は、平均で０．５時間〜１６時間であろう。任意の一般的な乾燥機を使用することができる。ペレットを、加熱した空気又は不活性ガス、例えば窒素の流れと接触させて、ペレットの温度を上昇させ、そしてペレットの内部から揮発物質を除去することができ、そしてまた、回転混合羽根又は櫂によって攪拌することもできる。使用する場合、加熱気体の流量は、エネルギー消費、ペレットの滞留時間及び好ましくはペレットの流動を回避することのバランスである。適当な気体流量は、乾燥機から排出されるペレットの時間当たりのポンド毎に０．０５〜１００ｓｃｆｍ、好ましくは０．２〜５ｓｃｆｍ／ペレットのポンドの範囲である。
【００９７】
ペレットが乾燥されると、これらを押出ゾーン中に導入して溶融ポリエステルポリマーを形成し、続いて溶融ポリマーを押し出して、溶融物を金型の中に射出することによりボトルプレフォーム（パリソン）のような成形部品を成形し又はシート若しくは皮膜に成形する。乾燥したペレットを押出ゾーンの中に導入するための、溶融押出、射出成形及びシート押出のための方法は、従来通りであり、このような容器の製造に於ける当業者に公知である。
【００９８】
溶融押出機で又はポリエステルポリマーを製造するための溶融相に於いて、ポリエステルポリマーの性能特性を増強させるために、他の成分を本発明の組成物に添加することができる。これらの成分は、そのままでバルクポリエステルに添加することができ又はバルクポリエステルにするポリエステル中に少なくとも約０．５重量％のこの成分を含有するコンセントレートとしてバルクポリエステルに添加することができる。適当な成分の種類には、結晶化助剤、耐衝撃性改良剤、滑剤、安定剤、嵌め外し剤(denesting agent)、コンパウンド、酸化防止剤、紫外線吸収剤、金属失活剤、着色剤、核生成剤、アセトアルデヒド低下性化合物、再加熱速度増強助剤、タルクのような粘着ボトル添加物及び充填剤等が含まれる。樹脂には、また、少量の、三官能性又は四官能性コモノマーのような枝分かれ剤、例えばトリメリト酸無水物、トリメチロールプロパン、ピロメリト酸二無水物、ペンタエリスリトール及び当該技術分野で一般的に公知である他のポリエステル形成ポリ酸又はポリオールが含有されていてよい。これらの添加剤の全て及び多くの他のもの並びにこれらの使用は、当該技術分野で公知であり、更に説明する必要はない。これらの化合物の全てを本発明に於いて使用することができる。
【００９９】
態様を、固体状態化されなかったペレットの乾燥について説明したが、任意に固体状態化されたペレットを、１４０℃又はそれ以上の温度で乾燥することも意図される。容器を本発明の方法に従って結晶化させたペレットから製造できるのみならず、他の品目、例えばシート、フィルム、ボトル、トレー、他の包装材料、ロッド、チューブ、蓋、フィラメント及び繊維並びに他の射出成形物品も製造できる。水又は炭酸入り飲料を保持するために適したポリエチレンテレフタレートから製造された飲料ボトル及びボトルに熱時充填される飲料を保持するために適したヒートセット飲料ボトルは、本発明の結晶化ペレットから製造されるボトルの種類の例である。
【０１００】
本発明を、その好ましい態様の下記の実施例によって更に例示することができるが、これらの実施例は、単に例示の目的のために含められ、本発明の範囲を限定することを意図していないことが理解されるであろう。
【実施例】
【０１０１】
それぞれの実施例に於いて、示差走査熱量測定データ及びゲル浸透クロマトグラフィーデータが、液体媒体としての水中で種々の温度で、ポリエチレンテレフタレートペレットをガラスから結晶化させることによって得られた結果を説明するために示される。
【０１０２】
結晶化ペレットの初期融点を決定するためのＤＳＣ分析は、それぞれの場合に下記の手順に従って行った。
【０１０３】
メトラーＤＳＣ８２１器械を使用して、第一の加熱走査を、９〜１０ｍｇの重量のサンプル上で、２０℃／分の加熱速度で実施した。他の方法で記載しない限り、それぞれの場合に於ける結晶化度は、また、同じＤＳＣ走査を使用して決定した。第一の加熱走査に於いて、任意の結晶化ピークの下の面積の合計を、任意の溶融ピークの下の面積の合計の絶対値から差し引いた。この差を１２０Ｊ／ｇ（１００％結晶性ＰＥＴについての理論的融解熱）で割って、１００を掛けて、結晶化度％を得た。
【０１０４】
ＤＳＣ走査の結果を報告し、そして結晶化度％は、
低いピーク融点：Ｔm1a
高いピーク融点：Ｔm1b
の両方から計算される。
【０１０５】
幾つかの場合に、特に低い結晶化度で、結晶の転位が、真のより低い融点が検出されないＤＳＣ装置内で非常に急速に起こり得ることに注目されたい。次いで、より低い融点は、ＤＳＣ装置の温度傾斜率を増加させること及びより小さいサンプルを使用することによって見ることができる。高速度熱量測定のために、パーキン−エルマー・ピリス−１(Perkin-Elmer Pyris-1)熱量計を使用した。試験体質量は、走査速度に逆比例するように調節した。５００℃／分で約１ｍｇのサンプルを使用し、そして１００℃／分で約５ｍｇのサンプルを使用した。典型的なＤＳＣサンプルパンを使用した。基線に於ける曲率を最小にするために、基線減法を実施した。
【０１０６】
注目した幾つかの場合に、また、結晶化度％を、２〜３個のペレットの平均勾配チューブ密度からも計算した。勾配チューブ密度試験は、水中の臭化リチウムを使用して、ＡＳＴＭ  Ｄ１５０５に従って実施した。
【０１０７】
ペレットの推定Ｉｈ．Ｖ．を決定するためのＧＰＣ分析を、それぞれの場合に下記の手順に従って行った。
【０１０８】
溶媒：９５／５体積の塩化メチレン／ヘキサフルオロイソプロパノール＋０．５ｇ／Ｌテトラエチルアンモニウムブロミド
温度：環境
流量：１ｍＬ／分
サンプル溶液：１０ｍＬの塩化メチレン／ヘキサフルオロイソプロパノール共沸混合物（約７０／３０体積）＋１０μＬのトルエン流量マーカー中の４ｍｇのＰＥＴ。充填材料のために、ポリマーの質量が約４ｍｇであり、得られる溶液が０．４５μｍのテフロン（登録商標）(Teflon)フィルターを通過するように、サンプル質量を増加させる。
【０１０９】
注入体積：１０μＬ
カラムセット：ポリマー・ラボラトリーズ(Polymer Laboratories)、５μｍピーエルゲル(PLgel)、ガード(Guard)＋ミックスドＣ(Mixed C)
検出：２５５ｎｍでのＵＶ吸光度
較正試薬：単分散ポリスチレン標準物質、ＭＷ＝５８０〜４，０００，０００
汎用較正パラメーター：（下記注を参照）
ＰＳ    Ｋ＝０．１２７８    ａ＝０．７０８９
ＰＥＴ  Ｋ＝０．４８９４    ａ＝０．６７３８
【０１１０】
上記の汎用較正パラメーターは、光散乱によって前もってキャラクタリゼーションされた５個のＰＥＴサンプルの１組について、正確な重量平均分子量を得るために、直線回帰によって決定した。
【０１１１】
重量平均分子量からの、６０／４０フェノール／テトラクロロエタン中の０．５ｇ／ｄＬでのインヘレント粘度の計算は、下記のようにして決定される。
【０１１２】
ＩｈＶ＝４．０３４×１０-4＜Ｍ＞W0.691
【０１１３】
溶液粘度は、ポリエステルの組成及び分子量に関係している。結晶化した生成物についてのＩｈＶ数はＧＰＣによって推定したが、他の方法で示さない限り、溶液粘度測定は、出発物質、即ち無定形ペレットで行った。下記の式は、ＰＥＴについて実施したような、溶液粘度測定及び続く計算を記載する。
【０１１４】
ηinh＝［ｌｎ（ｔs／ｔ0）］／Ｃ
式中、ηinh＝０．５０ｇ／１００ｍＬ（６０重量％フェノール及び４０重量％１，１，２，２−テトラクロロエタン）のポリマー濃度で２５℃でのインヘレント粘度
ｌｎ＝自然対数
ｔs＝毛管を通過するサンプル流れ時間
ｔ0＝毛管を通過する溶媒ブランク流れ時間
Ｃ＝グラム／溶媒１００ｍＬでのポリマーの濃度（０．５０％）
【０１１５】
極限粘度数は、ポリマーの比粘度の無限希釈での極限値である。これは、下記の式によって定義される。
【０１１６】
ηint＝ｌｉｍ  （ηsp／Ｃ）＝ｌｉｍ  （ｌｎ  ηr）／Ｃ
Ｃ→０                Ｃ→０
式中、ηint＝極限粘度数
ηr＝相対粘度＝ｔs／ｔ0
ηsp＝比粘度＝ηr−１
【０１１７】
器械較正には、標準参照物質の繰り返し試験及び続く「受け入れられた」Ｉ．Ｖ．値を得るための適切な数式を適用することが含まれる。
【０１１８】
較正係数＝参照物質の受け入れられた目標ＩｈＶ／繰り返し決定の平均値
それぞれのサンプルの補正されないインヘレント粘度（ηinh）は、下記の式を使用して、相対粘度計（モデルＹ５０１）から計算される。
【０１１９】
ηinh＝ｌｎ（Ｐ２／ＫＰ１）
Ｃ
式中、Ｐ２＝毛管Ｐ２内の圧力
Ｐ１＝毛管Ｐ１内の圧力
Ｃ＝ｇ／溶媒１００ｍＬでのポリマーの濃度
Ｋ＝基線読みから得られた粘度定数
ｌｎ＝自然対数
補正されたＩｈＶ＝補正されないＩｈ．Ｖ．×較正係数
極限粘度数（ＩｔＶ又はηint）を、下記のようなビルメイヤー式を使用して推定することができる。
【０１２０】
ηint＝０．５［ｅ0.5×補正されたIhV−１］＋０．７５×補正されたＩｈＶ
【０１２１】
例１（比較例）
例１（比較例）及び例２（比較例）に於いて、０．７７９ｄＬ／ｇのＩｔ．Ｖ．（測定したとき０．７４  ＩｈＶ）を有する無定形ＰＥＴペレットを、結晶化に付したペレットとして使用した。５０個のペレットは、約０．９グラムの重量であった。２００グラムの無定形ペレットを、続いて、１００℃に予熱した５００ｇの水を含有する容器の中に落とした。ペレットのサンプルを、沸騰水から、異なった記載した間隔で取り出し、そして、この実験に於ける結晶化度を決定する目的のために、更なる結晶化を避けるために、直ちに、凍結に近い水の中で急冷した。急冷したペレットサンプル及び水を、篩の上に注ぎ、布で軽く叩いて、表面の残留水を除去し、次いで篩の上に残して、数時間空気乾燥した。次いで、ペレットを、容器内で、約２８インチＨｇの真空下で２４時間保持して、ペレットから更なる水を除去した。この乾燥工程に於いて熱が存在しないことによって、ペレットが、水処理の後で更に結晶化することが防止された。
【０１２２】
それぞれのサンプルを、この例の初めに記載したようなＤＳＣ及びＩｈ．Ｖ．分析に付した。
【０１２３】
図１は、分で示した周期間隔で、沸騰水から得たそれぞれのサンプルに於ける結晶化度を示すための、ＤＳＣ走査の結果を説明するグラフプロットである。これからわかるように、沸騰水中で０．７７９ｄＬ／ｇのＩｔ．Ｖ．ペレットの結晶化を開始するために約１５分間を要し、そして約５０分間で２５％の結晶化度を得た。
【０１２４】
半結晶性物質は、ＤＳＣ実験に於いて、２個以上の溶融吸熱を示すことができる。ＤＳＣ走査速度に於ける増加は、高温度ピークに対して低温度ピークの面積を増加させる。溶融再結晶理論は、より低い溶融ピーク（群）を等温的に結晶化した結晶（所定の温度で液体で処理する間に形成したものと類似）に帰属させ、そしてより高い溶融ピークをＤＳＣ走査により誘導された結晶の溶融及び再結晶化に帰属させる。最低の融点は、この融点が乾燥温度でペレットを凝集する危険が存在する点を示すので、重要なデータ点である。この場合に、図２を参照して、７５分間よりも長く結晶化させたペレットは、「＋」でマークを付けたデータ点によって表されるように、第一加熱走査での１２０℃の低い融点（Ｔm1a）を有していた。「ｘ」で示したデータ点は、このペレットサンプルの高いピーク融点（Ｔm1b）を表す。７５分間よりも短く結晶化させたこれらのサンプルについて、ポリマーペレットは、２０℃／分ＤＳＣ走査の間に部分的に溶融し、急速に再結晶化したと考えられ、その低い融点を見ることはできなかった。しかしながら、ＤＳＣ時間スケールを短くしたとき、より低い溶融ピークを見ることができるであろう。
【０１２５】
図３に見られるように、それぞれのサンプルに於いて、Ｉｈ．Ｖ．の顕著な低下は観察されなかった。
【０１２６】
例２（比較例）
この例に於いて、例１（比較例）で使用したものと同じペレットを、圧力反応器内で１２５℃で結晶化させた。約３．３Ｌの体積を有する反応器に、１３００ｇの水及び２００ｇのペレットを添加した。この反応器を、窒素によって３０ｐｓｉｇまで加圧し、そして反応器の内容物を、環境温度から出発して２０分間かけて１２５℃まで加熱した。ペレットを水中に１２５℃で１時間保持した。続いて、反応器を８０℃よりも下に冷却し、そして大気圧まで減圧した。ドレンバルブを開けることによって、ペレット及び水を反応器から取り出した。残留するペレットを取り出すために、反応器を環境水で数回洗浄した。ペレットを、２０メッシュの篩を使用して濾過することによって単離し、タオルで軽く叩いて乾燥させ、そして加熱することなく全真空（約２８インチＨｇ）下で約２日間保持して、ペレットから更なる水を除去した。
【０１２７】
結晶化度は、約３５％であると測定された。結晶化したペレットの第一バッチを、ＤＳＣによる第一加熱走査に付し、そしてＩｈＶ試験のために、ペレットのＩｔ．Ｖ．を計算した。ペレットのＩｈ．Ｖ．は０．６９ｄＬ／ｇであると決定され、ペレットのＩｔ．Ｖ．は０．７２３５ｄＬ／ｇであると計算され、そしてペレットの低い融点は約１５５℃であると決定された。
【０１２８】
結晶化したペレットの第二３０グラムバッチを、直径が約２．７５インチであったパンの中に配置した。直径が２．５インチであった５ポンドの重りを、ペレットの上に置いた。ペレットを、１５０℃に予熱したオーブン内に窒素パージして５時間置いて、溶融押出機に付属する乾燥機の乾燥条件をシミュレートした。最小の粘着が観察された。しかしながら、ペレットは、これらの条件下で、３５％の結晶化度から約３７．５％の結晶化度まで結晶化し、そしてアニールし、それによって、ペレットのより低い融点を、第一ＤＳＣ加熱走査によって測定したとき、１５５℃から１６６．５℃まで上昇させた。
【０１２９】
例３（実施例）
３回の追加の実験を、下記の手順に従って、それぞれ本例に於いて１４０℃で、例４（実施例）に於いて１５０℃でそして例５（実施例）に於いて１８０℃で、ペレットを加熱することによって実施した。残りの実施例について、使用した５０個のペレットは約０．８ｇの重量であった。
【０１３０】
例３、４及び５（全て実施例）のそれぞれに於いて、ペレットの結晶化を下記の手順に従って実施した。０．８０ｄＬ／ｇのＩｈ．Ｖ．及び０．８４６ｄＬ／ｇの計算したＩｔ．Ｖ．を有する無定形単一ペレットを、パーキンエルマーＯリングシールしたステンレススチール製ＤＳＣパン（部品＃０３１９−０２１８）の中に、ミリポア(Millipore)水２滴と共に入れた。循環シリコーン油浴を、実験の温度まで予熱した。ＤＳＣパンを、この熱い油浴の中に置き、そして図４に於いて下記に示す時間、浴中に保持した。Ｏリングを有するＤＳＣパンには、加熱期間の間に発生した内部圧力を含んでいた。指定された時間の後、パンを浴から取り出し、過剰の油をタオルで素早く除去し、そしてパンを凍結に近い水中に入れて、結晶化をクエンチ又は停止した。パンを切り開き、ペレットをタオル乾燥させ、次いで、デシケーターの中に２４時間置き、蓋を割って開けて急速な乾燥窒素パージを収容した。この手順を、それぞれのペレットについて、同じ温度で次の同定した結晶化時間の間繰り返した。ペレットを、１４０℃で、図４に記載したそれぞれの結晶化時間間隔で試験した。水中で１５０℃及び１８０℃でペレットを試験するために、同じ方法を繰り返した。但し、水中で１８０℃では、ペレットを約８４℃及び２９インチＨｇで２．５日間乾燥させた。
【０１３１】
それぞれの結晶化時間及びそれぞれの温度で、それぞれのペレットを、それらの結晶化度、それらの熱挙動及びそれらのＧＰＣによる計算したＩｈ．Ｖ．について分析した。図４〜図６に、これらの結果を示す。
【０１３２】
図４に従って、水中で１４０℃で結晶化させたペレットは、２分間未満で、３０％を超える結晶化度を達成した。図５は、２〜４分間で結晶化させたペレットが、約１５５℃〜約１５８℃のＤＳＣによる低いピーク溶融温度を示したことを示している。更に、この結晶化条件は、図６からわかるように分子量増加を誘導しなかった。１４０℃で１５分間隔に亘る推定Ｉｈ．Ｖ．データの直線適合により、Ｉｈ．Ｖ．低下は、１分間当たり０．００１６４ｄＬ／ｇであると予測された。
【０１３３】
例４（実施例）
図７に従って、水中で１５０℃で結晶化させたペレットも、２分間未満で、２５％を超える結晶化度を達成し、また約２分間で約２９％に達した。図８は、２〜４分間で結晶化させたペレットが、約１５７℃〜約１７８℃のＤＳＣによる初期溶融温度を示したことを示している。更に、この結晶化条件は、図９からわかるように分子量増加を誘導しなかった。１５０℃で１５分間隔に亘るＧＰＣデータからの推定Ｉｈ．Ｖ．の直線適合により、Ｉｈ．Ｖ．低下は、１分間当たり０．００３００ｄＬ／ｇであると予測された。
【０１３４】
水中で１５０℃での結晶化を繰り返し、ＤＳＣにより結晶化度について試験し、そして更に、結晶化度をペレットの密度から計算した。図１０に従って、水中で１５０℃で結晶化させたペレットも、２分間未満で、２５％を超える結晶化度を達成し、また約２分間で約２８．５％に達した。勾配チューブ密度を、０、１、２及び４分間処理した２〜３個のペレットで試験した。図１１に、ペレットの密度から計算した結晶化度重量％を示す。
【０１３５】
図１２は、ＤＳＣ技術対密度技術により決定された結晶化度パーセントにより決定された結晶化度％を示す。このデータ組に従って、この二つの試験は非常に高度の相関関係がある（係数＝０．９９９８）。密度法によって決定された結晶化度パーセントとＤＳＣ法による結晶化度パーセントとの間の直線適合は、下記の式：
ＧＴ密度、重量による結晶化度％＝−４．０１３４＋１．１１０４１５８ＤＳＣによる結晶化度％
に従った。
【０１３６】
図１３は、二つの方法の間の差が、結晶化度パーセントが増加したときどのように減少したかを示す。図１４は、２〜４分間で結晶化させたペレットが、約１６１℃と１７４．５℃との間でＤＳＣによる初期溶融温度を示したことを示す。更に、この結晶化条件は、図１５及び図１６からわかるように、分子量増加を誘導しなかった。その代わりに、図１５及び図１６中のデータ点は、ある程度のＩＶ低下が起きたことを示している。１５０℃で１５分間隔に亘る推定Ｉｈ．Ｖ．データの直線適合を行い、図１５のグラフ上にプロットした。このＩｈ．Ｖ．低下は、１分間当たり０．００２１１ｄＬ／ｇであると予測された。同じ予測を、Ｉｔ．Ｖ．低下について図１６にプロットした。１５０℃で１５分間隔に亘る推定Ｉｔ．Ｖ．データの直線適合により、Ｉｔ．Ｖ．低下は、１分間当たり０．００２３７５ｄＬ／ｇであると予測された。
【０１３７】
例５（実施例）
１８０℃で、結晶化は、図１７に示すように殆ど即座であった。１分以内に、主結晶化が、３０％以上の値の結晶化度まで得られた。１２５℃、１４０℃及び１５０℃で結晶化させたペレットは、それらの対応する結晶化温度よりも約２０〜２５℃高い初期融点を示した。しかしながら、図１８からわかるように、２分間よりも長く結晶化させたペレットについて、より低い溶融温度は２１２〜２１６℃の間であり、これは、１８０℃の結晶化温度よりも３０〜３５℃の上昇を表した。図１９に示されるように、１８０℃で１５分間隔に亘る推定Ｉｈ．Ｖ．データの直線適合により、Ｉｈ．Ｖ．低下は、１分間当たり０．０１４８６ｄＬ／ｇであると予測された。従って、より高い結晶化温度で顕著なＩｈ．Ｖ．及びＩｔ．Ｖ．低下を回避するために、短時間のみ結晶化させることが望ましい。
【０１３８】
例６（実施例）
０．８０ｄＬ／ｇのＩｈ．Ｖ．及び０．８４６ｄＬ／ｇの計算したＩｔ．Ｖ．を有する無定形ＰＥＴペレットを、この実施例に於いて使用した。液体中結晶化を、液体としてトリエチレングリコール（ＴＥＧ）で実施した。使用した装置には、１Ｌの金属ビーカー及びその加熱マントル、チャックによって取り付けられた３枚羽根攪拌機、バリアック(variac)並びに温度をモニターするための携帯用温度表示装置が含まれていた。ペレットを下記の手順に従って結晶化させた。
【０１３９】
６個のペレットを、ＰＥＴペレットを保持するための、針金フックで作った１５個の針金かごのそれぞれの中に入れた。５００ｍＬのＴＥＧを含有するしっかりとクランプで固定したビーカー及びビーカーの底の攪拌機を、頂部で縁の周りでアルミニウム箔によって部分的に覆った。ＴＥＧを、温度が目標の±２℃以内になるまで、バリアックの出力をゆっくり増加させることによって、加熱し、攪拌した。その間に、取り出したときサンプルを急冷するために、冷水浴を５〜１０℃の温度に調製した。ＴＥＧが１５０℃に達したとき、第一サンプルかごの針金を、ビーカーの縁の周りに引っ掛け、サンプルかごを攪拌機よりも十分に上にし、そしてストップウォッチを開始した。次の４個のサンプルかごも、ビーカーの縁に引っ掛け、そしてＴＥＧ浴中に沈めた。かごの中のサンプルを、異なった記載した間隔で加熱し、そして指定された時間で取り出した。それぞれのサンプルを、タオルの上で簡単に押さえて過剰のＴＥＧを除去し、そして素早く冷水浴の中に入れて、結晶化をクエンチ又は停止した。サンプルを冷水浴中で約５分間保持した。冷却した後、ペレットを温水（熱くはない）で洗浄して、残留するＴＥＧを除去し、そして軽く叩いて乾燥させた。このペレットを、デシケーターの中で２４時間更に乾燥させ、蓋を割って開けて急速な乾燥窒素パージを収容した。
【０１４０】
図２０に従って、ＴＥＧ中で１５０℃で結晶化させたペレットも、２分間未満で、２５％を超える結晶化度を達成し、また約２分間で約３０％に達した。図２１は、２〜４分間で結晶化させたペレットが、約１６１℃のＤＳＣによる初期溶融温度を示したことを示す。更に、この結晶化条件は、図２２からわかるように、分子量増加を誘導しなかった。１５０℃で１５分間隔に亘る推定Ｉｈ．Ｖ．データの直線適合により、Ｉｈ．Ｖ．低下は、１分間当たり０．０００８６ｄＬ／ｇであると予測された。出発ペレットの推定Ｉｈ．Ｖ．は、０．７８６ｄＬ／ｇであった。水中の１５０℃例４（実施例）と比較したとき、１５０℃水中に於けるよりも遙かに小さい、１５０℃ＴＥＧ中に於ける１５分間に亘るＩｈ．Ｖ．低下が存在していた。１５０℃で、加水分解が起こるよりも小さい程度までグリコーリシス(glycolysis)が起こると思われる。
【０１４１】
例７（実施例）
目標温度を１６０℃に設定した以外は、例６（実施例）に於けると同じ手順に従った。
【０１４２】
図２３に従って、ＴＥＧ中で１６０℃で結晶化させたペレットも、２分間未満で、２５％を超える結晶化度を達成し、また約４分間で約３０％に達した。図２４は、２〜４分間で結晶化させたペレットが、約１７１℃〜１７３．５℃のＤＳＣによる初期溶融温度を示したことを示す。更に、この結晶化条件は、図２５からわかるように、分子量増加を誘導しなかった。１６０℃で１５分間隔に亘る推定Ｉｈ．Ｖ．データの直線適合により、Ｉｈ．Ｖ．低下は、１分間当たり０．００１９５ｄＬ／ｇであると予測された。出発ペレットの推定Ｉｈ．Ｖ．は、０．７８６ｄＬ／ｇであった。
【０１４３】
例８（実施例）
目標温度を１７０℃に設定した以外は、例６（実施例）に於けると同じ手順に従った。
【０１４４】
図２６に従って、ＴＥＧ中で１７０℃で結晶化させたペレットも、２分間未満で、２５％を超える結晶化度を達成し、また約２分間で約２８％に達した。図２７は、２〜４分間で結晶化させたペレットが、約１７９．５℃〜１８１℃のＤＳＣによる初期溶融温度を示したことを示す。更に、この結晶化条件は、図２８からわかるように、分子量増加を誘導しなかった。１７０℃で１５分間隔に亘る推定Ｉｈ．Ｖ．データの直線適合により、Ｉｈ．Ｖ．低下は、１分間当たり０．００２８９ｄＬ／ｇであると予測された。ＧＰＣを使用する出発ペレットの推定Ｉｈ．Ｖ．は、０．７８６ｄＬ／ｇであった。１７０℃ＴＥＧでのＩｈ．Ｖ．低下の速度は、水中で２０℃低い（１５０℃）場合のものと同様であった。
【０１４５】
例９（実施例）
目標温度を１８０℃に設定した以外は、例６（実施例）に於けると同じ手順に従った。
【０１４６】
図２９に従って、ＴＥＧ中で１８０℃で結晶化させたペレットも、２分間未満で、２５％を超える結晶化度を達成し、また約２分間で約３２％に達した。図３０は、４分間で結晶化させたペレットが、約１９１℃のＤＳＣによる初期溶融温度を示したことを示す。更に、この結晶化条件は、図３１からわかるように、分子量増加を誘導しなかった。１８０℃で１５分間隔に亘る推定Ｉｈ．Ｖ．データの直線適合により、Ｉｈ．Ｖ．低下は、１分間当たり０．００５５５ｄＬ／ｇであると予測された。１５分間結晶化させたペレットの観察されたＩｈ．Ｖ．低下は、０．０８３ｄＬ／ｇの１５分間に亘る計算したＩＶ低下に比較したとき、０．０８１ｄＬ／ｇであった。水中の１８０℃例５（実施例）に比較したとき、１８０℃水中におけるよりも遙かに小さい、１８０℃ＴＥＧ中に於ける１５分間に亘るＩｈ．Ｖ．低下が存在していた。１８０℃で、加水分解が起こるよりも小さい程度までグリコーリシスが起こると思われる。
【図面の簡単な説明】
【０１４７】
【図１】分で示した周期間隔で、約１００℃で水から得られた、それぞれのサンプルに於ける結晶化度を示すための、ＤＳＣ走査の結果を説明するグラフプロットである。
【図２】時間経過での、約１００℃で水中で結晶化させたペレットの高い融点のグラフプロットである。
【図３】時間経過での、約１００℃で水中でのペレットＩｈ．Ｖ．低下のグラフプロットである。
【図４】時間経過での、水中で約１４０℃でペレットを結晶化させることにより得られた結晶化度のグラフプロットである。
【図５】水中で約１４０℃で時間経過での、結晶化させたペレットの低ピーク溶融温度を示すグラフプロットである。
【図６】約１４０℃で水中で時間経過での、結晶化させたペレットのＩｈ．Ｖ．低下を示すグラフプロットである。
【図７】時間経過での、水中で約１５０℃でペレットを結晶化させることにより得られた結晶化度のグラフプロットである。
【図８】水中で約１５０℃で時間経過での、結晶化させたペレットの低ピーク溶融温度を示すグラフプロットである。
【図９】約１５０℃で水中で時間経過での、結晶化させたペレットのＩｈ．Ｖ．低下を示すグラフプロットである。
【図１０】時間経過での、水中で約１５０℃でペレットを結晶化させることにより得られた結晶化度のグラフプロットである。
【図１１】水中で１５０℃で時間経過での、結晶化させたペレットの重量％密度による結晶化度を示すグラフプロットである。
【図１２】時間経過での、１５０℃で水中で結晶化させたペレットの、ＤＳＣ技術対密度技術により求めた結晶化度％により決定された結晶化度％である。
【図１３】結晶化度を計算するための密度法とＤＳＣ法との間の差が、結晶化度％が増加したときどのように減少したかを示すグラフプロットである。
【図１４】２〜４分で結晶化したペレットが、約１６１℃と１７４．５℃との間でＤＳＣによる初期溶融温度を示したことを示すグラフプロットである。
【図１５】時間経過での、水中で１５０℃でペレットのＩｈ．Ｖ．への結晶化の影響を示すグラフプロットである。
【図１６】時間経過での、水中で１５０℃でペレットのＩｈ．Ｖ．への結晶化の影響を示すグラフプロットである。
【図１７】水中で１８０℃で結晶化したペレットについての、時間経過でのペレット結晶化への影響を示すグラフプロットである。
【図１８】時間経過での、１８０℃で水中で結晶化したペレットの低溶融温度を示すグラフプロットである。
【図１９】１８０℃で水中で結晶化したペレットについて、１５分間隔に亘る推定したＩｈ．Ｖ．低下の直線適合性を示すグラフプロットである。
【図２０】ＴＥＧ中で１５０℃で結晶化したペレットについての時間経過でのペレット結晶化への影響を示すグラフプロットである。
【図２１】時間経過での、１５０℃でＴＥＧ中で結晶化したペレットの低溶融温度を示すグラフプロットである。
【図２２】１５０℃でＴＥＧ中で結晶化したペレットについて、１５分間隔に亘る推定したＩｈ．Ｖ．低下の直線適合性を示すグラフプロットである。
【図２３】ＴＥＧ中で１６０℃で結晶化したペレットについての時間経過でのペレット結晶化への影響を示すグラフプロットである。
【図２４】時間経過での、１６０℃でＴＥＧ中で結晶化したペレットの低溶融温度を示すグラフプロットである。
【図２５】１６０℃でＴＥＧ中で結晶化したペレットについて、１５分間隔に亘る推定したＩｈ．Ｖ．低下の直線適合性を示すグラフプロットである。
【図２６】ＴＥＧ中で１７０℃で結晶化したペレットについての時間経過でのペレット結晶化への影響を示すグラフプロットである。
【図２７】時間経過での、１７０℃でＴＥＧ中で結晶化したペレットの低溶融温度を示すグラフプロットである。
【図２８】１７０℃でＴＥＧ中で結晶化したペレットについて、１５分間隔に亘る推定したＩｈ．Ｖ．低下の直線適合性を示すグラフプロットである。
【図２９】ＴＥＧ中で１８０℃で結晶化したペレットについての時間経過でのペレット結晶化への影響を示すグラフプロットである。
【図３０】時間経過での、１８０℃でＴＥＧ中で結晶化したペレットの低溶融温度を示すグラフプロットである。
【図３１】１８０℃でＴＥＧ中で結晶化したペレットについて、１５分間隔に亘る推定したＩｈ．Ｖ．低下の直線適合性を示すグラフプロットである。
【図３２】結晶化容器並びに付属する装置及び容器のプロセスフローダイヤグラムである。
【符号の説明】
【０１４８】
１    円筒形塔（容器）
１Ａ    液体媒体ゾーン
２    分布手段
２Ａ    入口
３    固体又は固体−液体取扱い装置
４    羽根又はバッフル
５    リングディストリビューター
６    点
７    沈降区画
８    出口管
９    出口領域
１０    多孔質物理的バリヤー
１１    環状領域
１２    環状リング
１３    出口ガス抜き管
１４    物理的バリヤー
１５    ジェット
１７    バルブ
１８    ライン
１９    ポンプ
２０    液体シールレッグ
２１    サージタンク
２２    サージタンク液体オーバーフロー管
２３    補給供給物ライン
２４    ガス抜きライン
２５    ロータリーバルブ
２６    結晶化容器液体レベル
２７    サージタンク液体レベル
２８    プール
【図１】
2007505969.tif 000003
【図２】
2007505969.tif 000004
【図３】
2007505969.tif 000005
【図４】
2007505969.tif 000006
【図５】
2007505969.tif 000007
【図６】
2007505969.tif 000008
【図７】
2007505969.tif 000009
【図８】
2007505969.tif 000010
【図９】
2007505969.tif 000011
【図１０】
2007505969.tif 000012
【図１１】
2007505969.tif 000013
【図１２】
2007505969.tif 000014
【図１３】
2007505969.tif 000015
【図１４】
2007505969.tif 000016
【図１５】
2007505969.tif 000017
【図１６】
2007505969.tif 000018
【図１７】
2007505969.tif 000019
【図１８】
2007505969.tif 000020
【図１９】
2007505969.tif 000021
【図２０】
2007505969.tif 000022
【図２１】
2007505969.tif 000023
【図２２】
2007505969.tif 000024
【図２３】
2007505969.tif 000025
【図２４】
2007505969.tif 000026
【図２５】
2007505969.tif 000027
【図２６】
2007505969.tif 000028
【図２７】
2007505969.tif 000029
【図２８】
2007505969.tif 000030
【図２９】
2007505969.tif 000031
【図３０】
2007505969.tif 000032
【図３１】
2007505969.tif 000033
【図３２】
2007505969.tif 000034